(57)【要約】  支持体、並びに、有機樹脂及びカーボンナノチューブを含む着色層を有し、前記着色層の前記支持体を有する側とは反対側の表面に凹凸形状を有するＬＥＤディスプレイのフロント部材、並びに、支持体上に、バインダーポリマー及びエチレン性不飽和化合物よりなる群から選ばれた少なくとも１種の化合物とカーボンナノチューブとを含む感光性組成物を用いて感光層を形成する工程、上記感光層の上記支持体を有する側とは反対側の表面に凹凸形状を形成する工程、並びに、上記感光層をパターニングする工程、を含むＬＥＤディスプレイのフロント部材の製造方法。【特許請求の範囲】
【請求項１】
支持体、並びに、
有機樹脂及びカーボンナノチューブを含む着色層を有し、
前記着色層の前記支持体を有する側とは反対側の表面に凹凸形状を有する
ＬＥＤディスプレイのフロント部材。
【請求項２】
前記凹凸形状における突起の平均高さが、１５０ｎｍ〜１，０００ｎｍである請求項１に記載のＬＥＤディスプレイのフロント部材。
【請求項３】
前記凹凸形状における突起の平均ピッチが、５０ｎｍ〜５００ｎｍである請求項１又は請求項２に記載のＬＥＤディスプレイのフロント部材。
【請求項４】
前記着色層の平均厚さが、５μｍ以上である請求項１〜請求項３のいずれか１項に記載のＬＥＤディスプレイのフロント部材。
【請求項５】
前記着色層における前記カーボンナノチューブの含有量が、前記着色層の全質量に対し、０．５質量％〜１０質量％である請求項１〜請求項４のいずれか１項に記載のＬＥＤディスプレイのフロント部材。
【請求項６】
前記カーボンナノチューブの平均繊維径が、８ｎｍ〜２５ｎｍである請求項１〜請求項５のいずれか１項に記載のＬＥＤディスプレイのフロント部材。
【請求項７】
前記ＬＥＤディスプレイのフロント部材における前記着色層の前記凹凸形状を有する側の正規反射率が、１％以下であり、かつ拡散反射率が、０．５％以下である請求項１〜請求項６のいずれか１項に記載のＬＥＤディスプレイのフロント部材。
【請求項８】
前記ＬＥＤディスプレイのフロント部材における前記着色層の前記凹凸形状を有する側の色味Ｌ値が、２以下である請求項１〜請求項７のいずれか１項に記載のＬＥＤディスプレイのフロント部材。
【請求項９】
前記着色層が、エチレン性不飽和化合物を重合してなる樹脂を含む請求項１〜請求項８のいずれか１項に記載のＬＥＤディスプレイのフロント部材。
【請求項１０】
光の迷光除去用である請求項１〜請求項９のいずれか１項に記載のＬＥＤディスプレイのフロント部材。
【請求項１１】
支持体上に、バインダーポリマー及びエチレン性不飽和化合物よりなる群から選ばれた少なくとも１種の化合物とカーボンナノチューブとを含む感光性組成物を用いて感光性層を形成する工程、
前記感光性層の前記支持体を有する側とは反対側の表面に凹凸形状を形成する工程、並びに、
前記感光性層をパターニングする工程、を含む
ＬＥＤディスプレイのフロント部材の製造方法。
【請求項１２】
前記凹凸形状を形成する工程が、モスアイ構造を有するスタンパを前記感光性層の前記支持体を有する側とは反対側の表面に押圧して凹凸形状を形成する工程である請求項１１に記載のＬＥＤディスプレイのフロント部材の製造方法。
【発明の詳細な説明】
【技術分野】
【０００１】
本開示は、ＬＥＤディスプレイのフロント部材、及び、その製造方法に関する。
【背景技術】
【０００２】
ＬＥＤディスプレイにあっては、画像表示部の正反射率を低減させることが、コントラストの向上、画像表示品質の向上といった観点から極めて重要である。
例えば、ＬＥＤディスプレイの光の反射を防止する反射防止部材としては、黒色の反射防止部材が知られている。【０００３】
従来の黒色パターン付き基板の形成方法としては、特許文献１に記載のものが挙げられる。
特許文献１には、下記の工程（１）及び（２）を含み、かつ、上記工程（２）で形成された黒色パターン付積層体を２００℃以上３００℃以下で熱処理したとき、下記式（Ａ）の条件を満たすことを特徴とする黒色パターン付基板の製造方法が記載されている。
（１）基板上に透明樹脂層及び感光性黒色樹脂層をこの順で設置する工程
（２）上記感光性黒色樹脂層を、パターンを有するマスクで露光、現像して黒色パターン付積層体を形成する工程
式（Ａ）    Ｒａ−Ｒｂ＜０．５
（式（Ａ）において、Ｒｂは、熱処理前の上記黒色パターン付積層体の黒色パターン領域での波長５５０ｎｍにおける反射率を表し、Ｒａは、熱処理後の上記黒色パターン付積層体の黒色パターン領域での波長５５０ｎｍにおける反射率を表す。）【０００４】
また、カーボンナノチューブの製造方法としては、特許文献２に記載のものが挙げられる。
特許文献２には、有機溶媒に高分子化合物を溶解して、粘度が２０〜３００００ｃＰである高分子化合物溶液を調製し、上記高分子化合物溶液にカーボンナノチューブを添加、分散することを特徴とするカーボンナノチューブ分散物の製造方法が記載されている。【０００５】
また、従来の表示装置としては、特許文献３に記載されたものが知られている。
特許文献３には、第１面、及び、上記第１面と対向する第２面を有する第１基板、第１基板と対向して配置され、第１基板の第２面と対向する第１面、及び、上記第１面と対向する第２面を有する第２基板、並びに、第１基板の第２面に、第２基板と離間して設けられた複数の発光部、を備えており、各発光部に対応して、第２基板の第２面には、発光部からの光を透過させる光透過部が設けられた光透過抑制層が形成されており、光透過部には、反射防止層が形成されている表示装置が記載されている。【０００６】
特許文献１：特開２０１５−８７４０９号公報
特許文献２：特開２００７−１３８１０９号公報
特許文献３：特開２０１４−２０９１９８号公報
【発明の概要】
【発明が解決しようとする課題】
【０００７】
本発明の一実施形態が解決しようとする課題は、拡散反射率及び正規反射率のいずれも低い値であるＬＥＤディスプレイのフロント部材を提供することである。
また、本発明の他の実施形態が解決しようとする課題は、拡散反射率及び正規反射率のいずれも低い値であるＬＥＤディスプレイのフロント部材の製造方法を提供することである。
【課題を解決するための手段】
【０００８】
上記課題を解決するための手段には、以下の態様が含まれる。
＜１＞  支持体、並びに、有機樹脂及びカーボンナノチューブを含む着色層を有し、上記着色層の上記支持体を有する側とは反対側の表面に凹凸形状を有するＬＥＤディスプレイのフロント部材。
＜２＞  上記凹凸形状における突起の平均高さが、１５０ｎｍ〜１，０００ｎｍである＜１＞に記載のＬＥＤディスプレイのフロント部材。
＜３＞  上記凹凸形状における突起の平均ピッチが、５０ｎｍ〜５００ｎｍである＜１＞又は＜２＞に記載のＬＥＤディスプレイのフロント部材。
＜４＞  上記着色層の平均厚さが、５μｍ以上である＜１＞〜＜３＞のいずれか１つに記載のＬＥＤディスプレイのフロント部材。
＜５＞  上記着色層における上記カーボンナノチューブの含有量が、上記着色層の全質量に対し、０．５質量％〜１０質量％である＜１＞〜＜４＞のいずれか１つに記載のＬＥＤディスプレイのフロント部材。
＜６＞  上記カーボンナノチューブの平均繊維径が、８ｎｍ〜２５ｎｍである＜１＞〜＜５＞のいずれか１つに記載のＬＥＤディスプレイのフロント部材。
＜７＞  上記ＬＥＤディスプレイのフロント部材における上記着色層の上記凹凸形状を有する側の正規反射率が、１％以下であり、かつ拡散反射率が、０．５％以下である＜１＞〜＜６＞のいずれか１つに記載のＬＥＤディスプレイのフロント部材。
＜８＞  上記ＬＥＤディスプレイのフロント部材における上記着色層の上記凹凸形状を有する側の色味Ｌ値が、２以下である＜１＞〜＜７＞のいずれか１つに記載のＬＥＤディスプレイのフロント部材。
＜９＞  上記着色層が、エチレン性不飽和化合物を重合してなる樹脂を含む＜１＞〜＜８＞のいずれか１つに記載のＬＥＤディスプレイのフロント部材。
＜１０＞  光の迷光除去用である＜１＞〜＜９＞のいずれか１つに記載のＬＥＤディスプレイのフロント部材。
＜１１＞  支持体上に、バインダーポリマー及びエチレン性不飽和化合物よりなる群から選ばれた少なくとも１種の化合物とカーボンナノチューブとを含む感光性組成物を用いて感光性層を形成する工程、上記感光性層の前記支持体を有する側とは反対側の表面に凹凸形状を形成する工程、並びに、上記感光性層をパターニングする工程、を含むＬＥＤディスプレイのフロント部材の製造方法。
＜１２＞  上記凹凸形状を形成する工程が、モスアイ構造を有するスタンパを上記感光性層の上記支持体を有する側とは反対側の表面に押圧して凹凸形状を形成する工程である＜１１＞に記載のＬＥＤディスプレイのフロント部材の製造方法。
【発明の効果】
【０００９】
本発明の一実施形態によれば、拡散反射率及び正規反射率のいずれも低い値であるＬＥＤディスプレイのフロント部材を提供することができる。
また、本発明の他の実施形態によれば、拡散反射率及び正規反射率のいずれも低い値であるＬＥＤディスプレイのフロント部材の製造方法を提供することができる。
【発明を実施するための形態】
【００１０】
以下において、本開示の内容について詳細に説明する。以下に記載する構成要件の説明は、本開示の代表的な実施態様に基づいてなされることがあるが、本開示はそのような実施態様に限定されるものではない。
なお、本開示において、数値範囲を示す「〜」とはその前後に記載される数値を下限値及び上限値として含む意味で使用される。
本明細書中に段階的に記載されている数値範囲において、一つの数値範囲で記載された上限値又は下限値は、他の段階的な記載の数値範囲の上限値又は下限値に置き換えてもよい。また、本明細書中に記載されている数値範囲において、その数値範囲の上限値又は下限値は、実施例に示されている値に置き換えてもよい。
また、本開示における基（原子団）の表記において、置換及び無置換を記していない表記は、置換基を有さないものと共に置換基を有するものをも包含するものである。例えば「アルキル基」とは、置換基を有さないアルキル基（無置換アルキル基）のみならず、置換基を有するアルキル基（置換アルキル基）をも包含するものである。
本明細書において「全固形分」とは、組成物の全組成から溶剤を除いた成分の総質量をいう。また、「固形分」とは、上述のように、溶剤を除いた成分であり、例えば、２５℃において固体であっても、液体であってもよい。
また、本開示において、「質量％」と「重量％」とは同義であり、「質量部」と「重量部」とは同義である。
更に、本開示において、２以上の好ましい態様の組み合わせは、より好ましい態様である。
本開示において、組成物中の各成分の量は、組成物中に各成分に該当する物質が複数存在する場合、特に断らない限り、組成物中に存在する上記複数の物質の合計量を意味する。
本開示において、「工程」との語は、独立した工程だけでなく、他の工程と明確に区別できない場合であっても工程の所期の目的が達成されれば、本用語に含まれる。
本開示において、「（メタ）アクリル酸」は、アクリル酸及びメタクリル酸の両方を包含する概念であり、「（メタ）アクリレート」は、アクリレート及びメタクリレートの両方を包含する概念であり、「（メタ）アクリロイル基」は、アクリロイル基及びメタクリロイル基の両方を包含する概念である。
また、本開示における重量平均分子量（Ｍｗ）及び数平均分子量（Ｍｎ）は、特に断りのない限り、ＴＳＫｇｅｌ  ＧＭＨｘＬ、ＴＳＫｇｅｌ  Ｇ４０００ＨｘＬ、ＴＳＫｇｅｌ  Ｇ２０００ＨｘＬ（何れも東ソー（株）製の商品名）のカラムを使用したゲルパーミエーションクロマトグラフィ（ＧＰＣ）分析装置により、溶媒ＴＨＦ（テトラヒドロフラン）、示差屈折計により検出し、標準物質としてポリスチレンを用いて換算した分子量である。
本開示において、樹脂中の構成単位の割合は、特に断りが無い限り、モル割合を表す。
本開示において、分子量分布がある場合の分子量は、特に断りが無い限り、重量平均分子量（Ｍｗ）を表す。
以下、本開示を詳細に説明する。
【００１１】
（ＬＥＤディスプレイのフロント部材）
本開示に係るＬＥＤ（発光ダイオード、light emitting diode）ディスプレイのフロント部材は、支持体、並びに、有機樹脂及びカーボンナノチューブを含む着色層を有し、上記着色層の上記支持体を有する側とは反対側の表面に凹凸形状を有する。
また、本開示に係るＬＥＤディスプレイのフロント部材は、マイクロＬＥＤ（μ−ＬＥＤ）ディスプレイのフロント部材として好適に用いることができる。
上記マイクロＬＥＤディスプレイにおけるＬＥＤの大きさ（最大径）は、１００μｍ未満であることが好ましい。
また、上記フロント部材とは、ＬＥＤディスプレイの表示側に設けられる部材である。
更に、本開示に係るＬＥＤディスプレイのフロント部材は、ＬＥＤディスプレイの光の迷光除去用フロント部材であることが好ましい。
【００１２】
従来のＬＥＤディスプレイのフロント部材には、例えば、カーボンブラックを含有する黒色層を有するものが知られているが、上記黒色層を有するフロント部材では、拡散反射率（ＳＣＥ反射率）及び正規反射率（ＳＣＩ反射率）のいずれもが高い値を示し、表示内容の視認性に劣るものであった。
本発明者が鋭意検討した結果、上記構成をとることにより、拡散反射率及び正規反射率のいずれも低い値であるＬＥＤディスプレイのフロント部材を提供することができることを見出した。
これによる優れた効果の作用機構は明確ではないが、以下のように推定している。
カーボンナノチューブを含み、かつ表面に凹凸形状を有する着色層を有することにより、カーボンナノチューブにより入射光が拡散反射した光を吸収し拡散反射率を抑制するとともに、カーボンナノチューブを含みかつ表面の凹凸形状を有することにより入射光の正反射を抑制するとともに吸収し正規反射率を抑制することができる。
【００１３】
本開示に係るＬＥＤディスプレイのフロント部材は、正反射及び拡散反射の両方を抑制することができるため、本開示に係るＬＥＤディスプレイのフロント部材を有するＬＥＤディスプレイは、映り込みや迷光が少ない引き締まった黒色画像を表示することができ、表示内容の視認性に優れる。
【００１４】
ＬＥＤディスプレイのフロント部材としては、例えば特開２０１４−２０９１９８号公報の段落００３２〜００３８に記載のＬＥＤディスプレイに用いられるフロント部材が挙げられ、この例においては本開示における着色層は、光透過抑制層３１にあたり、支持体は第２基板１２にあたる。また、特開２０１４−２０９１９８号公報の段落００３９〜００４２に記載のＬＥＤディスプレイも例示され、この例においては本開示における着色層は、光不透過層３４にあたり、支持体は光透過部３５にあたる。
【００１５】
以下、本開示に係るＬＥＤディスプレイのフロント部材について、詳細に説明する。
【００１６】
＜着色層＞
本開示に係るＬＥＤディスプレイのフロント部材は、有機樹脂及びカーボンナノチューブを含む着色層を有し、上記着色層の上記支持体を有する側とは反対側の表面に凹凸形状を有する。
上記着色層は、感光性組成物を硬化してなる層であることが好ましく、ネガ型感光性組成物を硬化してなる層であることがより好ましい。感光性組成物により上記着色層を形成することにより、任意のパターン形状で上記着色層を容易に形成することができる。
【００１７】
＜＜凹凸形状＞＞
上記着色層は、上記支持体を有する側とは反対側の表面に凹凸形状を有する。
上記凹凸形状は、上記着色層の上記表面の一部のみに有していてもよいが、本開示における効果をより発揮する観点から、上記表面全面に有することが好ましい。
上記凹凸形状における凹凸自体の形状は、特に制限はなく、所望の形状であればよく、例えば、角柱形状、円柱形状、角錐形状、円錐形状、角錐台形状、円錐台形状、不定形状等が挙げられる。
また、上記凹凸形状における凹凸はそれぞれ、同じ形状であっても、異なる形状（相似形状、ランダム形状等）であってもよい。
例えば、後述するモスアイ構造を有するスタンパを用いて上記凹凸形状を形成した場合は、凹凸自体の形状がそろった凹凸形状を容易に形成することができ、また、後述するイオンビームを使用して上記凹凸形状を形成した場合は、ランダムな形状の凹凸を有する凹凸形状となる。
【００１８】
上記凹凸形状における突起の平均高さは、正規反射率の抑制の観点から、１０ｎｍ〜１，５００ｎｍであることが好ましく、５０ｎｍ〜１，２００ｎｍであることがより好ましく、１５０ｎｍ〜１，０００ｎｍであることが更に好ましく、１５０ｎｍ〜５００ｎｍであることが特に好ましい。
【００１９】
また、上記凹凸形状における突起の平均ピッチは、正規反射率の抑制の観点から、１０ｎｍ〜１，５００ｎｍであることが好ましく、５０ｎｍ〜５００ｎｍであることがより好ましく、７５ｎｍ〜４００ｎｍであることが更に好ましく、１００ｎｍ〜３００ｎｍであることが特に好ましい。
なお、上記凹凸形状における突起の平均ピッチとは、突起間の平均距離であり、より詳しくは突起の中央部の間の平面上の平均距離（厚さ方向の距離は含めない）である。
【００２０】
上記凹凸形状における突起の平均高さ、及び、平均ピッチは、以下の方法により測定するものとする。
上記着色層を厚さ方向に垂直に切断し、断面を走査型電子顕微鏡により観察し、突起の高さ、及び、突起のピッチを測定する。これを繰り返すことにより、少なくとも１００個の突起の高さ、及び、少なくとも１００箇所の突起のピッチを測定し、各平均値をとり、上記凹凸形状における突起の平均高さ、及び、平均ピッチを算出する。なお、凹凸形状における突起の高さは、上記断面のうち凹凸形状が接する最も深い底面からの高さを測定する。
【００２１】
＜＜平均厚さ＞＞
上記着色層の平均厚さは、正規反射率及び拡散反射率の抑制、並びに、省スペースの観点から、１μｍ以上であることが好ましく、５μｍ以上であることがより好ましく、５μｍ以上１００μｍ以下であることが更に好ましく、７μｍ以上５０μｍ以下であることが特に好ましい。
上記着色層の平均厚さは、上記着色層を厚さ方向に垂直な方向に切断した断面を光学顕微鏡又は走査型電子顕微鏡により、１０箇所以上において、上記着色層の厚さを測定し、平均値をとり、上記着色層の平均厚さを算出する。
また、上記凹凸形状における突起の平均高さ、及び、平均ピッチの測定とともに、上記着色層を厚さ方向に垂直な方向に切断した断面を走査型電子顕微鏡により観察し、上記着色層の厚さを測定することもできる。
【００２２】
＜＜カーボンナノチューブ＞＞
上記着色層は、カーボンナノチューブを含有する。
本開示に用いられるカーボンナノチューブとしては、特に制限はなく、公知のものを用いることができる。
カーボンナノチューブ（Carbon Nano-Tube、ＣＮＴ）は、グラフェン（６員環ネットワーク）シートを筒型に巻いた形状しており、その直径は、例えば、数ｎｍ〜１００ｎｍであることが好ましく、長さは、例えば、数ｎｍ〜数μｍであることが好ましい。
また、カーボンナノチューブは、グラフェン構造である６員環構造だけでなく、５員環構造又は７員環構造を一部に有していてもよい。
本開示に用いられるカーボンナノチューブは、少なくとも一部がチューブ状となっているものであればよく、チューブが閉塞したもの（カーボンナノホーン）等も含まれるものとする。
【００２３】
カーボンナノチューブは、非常に規則正しく、アスペクト比が高いとともに、機械的強度及び熱伝導率が高いため、本開示における着色層に好ましく用いられる。
現在、カーボンナノチューブは、グラム単位の量で簡単に合成される。
カーボンナノチューブは、基本的に、チューブ状に巻回される単一のグラフェン層であり、グラフェンシートが同心の幾つかの層を形成するように巻き付けられる多層ナノチューブ（Multi wall Carbon Nano-Tube；ＭＷＣＮＴ）、及び、単層ナノチューブ（Single wall carbon Nano-Tube；ＳＷＣＮＴ）が一例として挙げられる。
ＳＷＣＮＴは、六角形状に結合されたグラフェンシートの単層から成る（グラファイトは、グラフェンシートをパンケーキ状に積み重ねることによって形成される）。
【００２４】
カーボンナノチューブは、表面積が大きく、例えば、その大きさが、閉口状態で１，０００ｍ２／ｇに達し、開口状態で２，０００ｍ２／ｇに達するものが多い。
カーボンナノチューブのチューブ形状及び上記表面積の大きさによって、上記着色層における光の吸収回数が増加し、正規反射率及び拡散反射率、特に拡散反射率を効果的に抑制することができるものと本発明者は推定している。
【００２５】
更に、カーボンナノチューブにおいて、グラフェンの六角形の向きはチューブの軸に対し様々な方向をとることができ、このとき発生したらせん構造をカイラルといい、グラフェン上のある６員環の基準点からの二次元格子ベクトルのことをカイラルベクトル（Ｃｈ）と呼ぶ。カイラルベクトルは二次元六角格子の２つの基本並進ベクトルａ１及びａ２を用いて、以下のように表される。
Ｃｈ＝ｎａ１＋ｍａ２
この二つの整数の組（ｎ，ｍ）はカイラル指数（chiral index）と呼ばれ、ナノチューブの構造を表すのに使われる。カーボンナノチューブにおけるチューブの直径や螺旋角はカイラル指数によって決まる。
また、カーボンナノチューブの立体構造は、カイラル指数に従い、ｎ＝ｍの場合、アームチェア型と称されるチューブ状の炭素原子の配列構造をとり、金属性を示し、ｍ＝０の場合、ジグザグ型と称されるチューブ状の炭素原子の配列構造をとり、上記以外の場合、カイラル型と称される螺旋構造を持つ一般的なチューブ構造をとる。また、カーボンナノチューブにおいて、（ｎ−ｍ）の値が３の倍数では金属性（金属型カーボンナノチューブ）を、３の倍数以外のときは半導体の特性（半導体型カーボンナノチューブ）を示す。
本開示においては、いずれのカイラル指数の構造を有するカーボンナノチューブであっても、好適に用いることができる。
【００２６】
本開示に用いられるカーボンナノチューブは、単層のカーボンナノチューブであっても、多層のカーボンナノチューブであってもよいが、正規反射率及び拡散反射（ＳＣＥ）の抑制の観点から、単層のカーボンナノチューブであることが好ましい。
また、本開示に用いられるカーボンナノチューブは、半導体型カーボンナノチューブであっても、金属型カーボンナノチューブであってもよいが、後述する分散液における分散安定性、及び、上記着色層における分散性の観点から、半導体型カーボンナノチューブであることが好ましい。
【００２７】
上記カーボンナノチューブの平均繊維径は、正規反射率及び拡散反射（ＳＣＥ）の抑制の観点から、１ｎｍ〜１００ｎｍであることが好ましく、５ｎｍ〜５０ｎｍであることがより好ましく、８ｎｍ〜２５ｎｍであることが特に好ましい。
【００２８】
上記カーボンナノチューブの平均繊維径は、以下の方法により測定するものとする。
走査透過電子顕微鏡（日本電子（株）製）によって、着色層の断面又は単離したカーボンナノチューブを観測する。観測写真において、任意の１００個のカーボンナノチューブを選び、それぞれの外径を計測し、その数平均値を求めることによりカーボンナノチューブの平均繊維径（ｎｍ）を算出する。
【００２９】
上記着色層は、カーボンナノチューブを１種単独で含んでいても、２種以上を含んでいてもよい。
上記着色層における上記カーボンナノチューブの含有量は、正規反射率及び拡散反射率の抑制の観点から、上記着色層の全質量に対し、０．１質量％〜２０質量％であることが好ましく、０．５質量％〜１０質量％であることがより好ましく、１質量％〜５質量％であることが更に好ましく、１．５質量％〜４質量％であることが特に好ましい。
【００３０】
＜＜分散剤＞＞
上記着色層は、正規反射率及び拡散反射率の抑制の観点から、分散剤を含むことが好ましい。
分散剤としては、高分子分散剤が好ましく挙げられる。また、上記高分子分散剤は、後述するバインダーポリマーとしても機能するものであってもよい。
上記高分子分散剤としては、例えば、アクリル系ポリマー、スチレン系ポリマー、エポキシ系ポリマー、アミド系ポリマー、アミドエポキシ系ポリマー、アルキド系ポリマー、フェノール系ポリマー、セルロース系ポリマー等が挙げられる。
また、上記高分子分散剤は、アルカリ可溶性樹脂であることが好ましく、カルボキシ基を有するポリマーであることがより好ましい。
これらの中でも、上記高分子分散剤としては、分散性、並びに、正規反射率及び拡散反射率の抑制の観点から、アクリル系ポリマー、エポキシ系ポリマー、セルロース系ポリマーが好ましく、アクリル系ポリマーがより好ましく、（メタ）アクリル酸共重合体が特に好ましい。
【００３１】
上記アクリル系ポリマーは、例えば、（メタ）アクリル化合物を重合させることにより製造することができる。
上記重合性単量体としては、例えば、スチレン、ビニルトルエン、α−メチルスチレン、ｐ−メチルスチレン、ｐ−エチルスチレン等の重合可能なスチレン誘導体、アクリルアミド、アクリロニトリル、ビニル−ｎ−ブチルエーテル等のビニルアルコールのエステル類、（メタ）アクリル酸アルキルエステル、（メタ）アクリル酸テトラヒドロフルフリルエステル、（メタ）アクリル酸ジメチルアミノエチルエステル、（メタ）アクリル酸ジエチルアミノエチルエステル、（メタ）アクリル酸グリシジルエステル、２，２，２−トリフルオロエチル（メタ）アクリレート、２，２，３，３−テトラフルオロプロピル（メタ）アクリレート、（メタ）アクリル酸、α−ブロモ（メタ）アクリル酸、α−クロロ（メタ）アクリル酸、β−フリル（メタ）アクリル酸、β−スチリル（メタ）アクリル酸、マレイン酸、マレイン酸無水物、マレイン酸モノメチル、マレイン酸モノエチル、マレイン酸モノイソプロピル等のマレイン酸モノエステル、フマル酸、ケイ皮酸、α−シアノケイ皮酸、イタコン酸、クロトン酸、プロピオール酸などが挙げられる。
なお、上記（メタ）アクリル酸アルキルエステルとしては、例えば、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシルやこれらの構造異性体等が挙げられる。
【００３２】
上記高分子分散剤の酸価は、３０ｍｇＫＯＨ／ｇ〜２００ｍｇＫＯＨ／ｇであることが好ましく、４５ｍｇＫＯＨ／ｇ〜１５０ｍｇＫＯＨ／ｇであることがより好ましい。
また、上記高分子分散剤の重量平均分子量は、１，０００〜１００万であることが好ましく、４，０００〜２０万であることがより好ましい。
【００３３】
上記着色層は、上記分散剤を、１種単独で含んでいても、２種以上を含んでいてもよい。
上記着色層における分散剤の含有量は、特に制限はないが、上記着色層の全質量に対し、０．０５質量％〜１５質量％であることが好ましい。
【００３４】
上記着色層を形成する際に、カーボンナノチューブを分散しカーボンナノチューブ分散物を調製し、得られたカーボンナノチューブ分散物を用いて後述する感光性組成物を調製し、上記着色層を形成することが好ましい。
上記カーボンナノチューブ分散物は、カーボンナノチューブ及び分散剤を含むことが好ましく、カーボンナノチューブ、分散剤及び有機溶剤を含むことがより好ましい。
得られた分散物を塗布等するため粘度を下げる必要がある場合には有機溶剤で希釈することもでき、更に粘度を上げるためポリマーを追加することによって、使用目的に応じた適度な粘度に調整することができる。
上記分散物の調製に用いることができる。有機溶剤としては、特に限定はなく、メタノール、エタノール、アセトン、メチルエチルケトン、シクロヘキサノン、メチルセロソルブ、エチルセロソルブ、トルエン、Ｎ，Ｎ−ジメチルホルムアミド、プロピレングリコールモノメチルエーテル等やこれらの混合溶剤を好ましく用いることができる。
有機溶剤は、１種単独で使用しても、２種以上を組み合わせて使用してもよい。
また、上記カーボンナノチューブ分散物におけるカーボンナノチューブの含有量は、特に制限はなく、分散状態や所望の濃度に応じて、適宜調整すればよい。
される。
【００３５】
カーボンナノチューブの添加に際しては、凝集物をほぐしつつ再度の凝集を防止しながら分散することによって良好な分散物が得られ、そのためには分散時に十分なせん断力が与えられることが好ましい。
カーボンナノチューブの分散は、カーボンナノチューブの充填レベルを設定しながら分散を行ってもよいし、また凝集を判断するために光学顕微鏡によって溶液を監視しながら分散を行ってもよい。
【００３６】
カーボンナノチューブの分散に用いることのできる装置としては、超音波混合技術又は高剪断混合技術を用いたものが特に好ましく、撹拌器、ホモジナイザー、コロイドミル、フロージェットミキサー、ディゾルバー、マントン乳化装置、超音波装置等の分散手段によって乳化分散して分散物を得ることができる。また、公知の粉砕化手段、例えば、ボールミリング（ボールミル、振動ボールミル、遊星ボールミル等）、サンドミリング、コロイドミリング、ジェットミリング、ローラーミリング等によって処理することによっても分散することができる。また、顔料分散に用いられる、縦型あるいは横型のアジテーターミル、アトライター、コロイドミル、ボールミル、３本ロールミル、パールミル、スーパーミル、インペラー、デスパーサー、ＫＤミル、ダイナトロン、加圧ニーダー等の分散機を用いることもできる。
【００３７】
＜＜有機樹脂＞＞
上記着色層は、有機樹脂を含む。
上記有機樹脂は、パターン形成性の観点から、感光性組成物を硬化してなる樹脂であることが好ましく、ネガ型感光性組成物を硬化してなる樹脂であることがより好ましい。
また、上記有機樹脂は、パターン形成性、及び、着色層の強度の観点から、重合性化合物を重合してなる樹脂を含むことが好ましく、エチレン性不飽和化合物を重合してなる樹脂を含むことがより好ましい。
更に、上記有機樹脂は、着色層の強度、及び、着色層の形成性の観点から、バインダーポリマーを含むことが好ましく、アルカリ可溶性樹脂を含むことがより好ましい。
【００３８】
上記着色層は、上記カーボンナノチューブに加え、下記成分を含む感光性組成物（好ましくは、ネガ型感光性組成物）を硬化してなる層であることが好ましい。
また、上記有機樹脂は、エチレン性不飽和化合物を重合してなる樹脂を含むことが好ましく、エチレン性不飽和化合物を重合してなる樹脂、及び、下記バインダーポリマーを含むことがより好ましい。
【００３９】
＜＜感光性組成物＞＞
上記着色層の形成に好適に用いることができる感光性組成物の組成について、詳細に説明する。
上記感光性組成物におけるカーボンナノチューブの含有量は、正規反射率及び拡散反射率の抑制の観点から、感光性組成物の全固形分に対し、０．１質量％〜２０質量％であることが好ましく、０．５質量％〜１０質量％であることがより好ましく、１質量％〜５質量％であることが更に好ましく、１．５質量％〜４質量％であることが特に好ましい。
また、上記感光性組成物における分散剤の含有量は、特に制限はないが、感光性組成物の全固形分に対し、０．０５質量％〜１５質量％であることが好ましい。
【００４０】
また、後述する感光性組成物の各成分が、上記着色層の硬化後にそのまま含まれる場合、上記着色層における各成分の好ましい含有量は、基準を感光性組成物の全固形分から着色層の全質量に変更した以外は、後述した感光性組成物における好ましい含有量とそれぞれ同様である。
【００４１】
−エチレン性不飽和化合物−
上記感光性組成物は、エチレン性不飽和化合物を含有することが好ましい。
エチレン性不飽和化合物は、感光性（すなわち、光硬化性）、及び、得られる硬化膜の強度に寄与する成分である。
また、エチレン性不飽和化合物は、１つ以上のエチレン性不飽和基を有する化合物である。
【００４２】
上記感光性組成物は、エチレン性不飽和化合物として、２官能以上のエチレン性不飽和化合物を含むことが好ましい。
ここで、２官能以上のエチレン性不飽和化合物とは、一分子中にエチレン性不飽和基を２つ以上有する化合物を意味する。
エチレン性不飽和基としては、（メタ）アクリロイル基がより好ましい。
エチレン性不飽和化合物としては、（メタ）アクリレート化合物が好ましい。
【００４３】
上記感光性組成物は、硬化後の硬化性の観点から、３官能以上のエチレン性不飽和化合物（好ましくは、３官能以上の（メタ）アクリレート化合物）を含有することが好ましく、２官能のエチレン性不飽和化合物（好ましくは、２官能の（メタ）アクリレート化合物）と、３官能以上のエチレン性不飽和化合物（好ましくは、３官能以上の（メタ）アクリレート化合物）とを含有することが特に好ましい。
【００４４】
２官能のエチレン性不飽和化合物としては、特に制限はなく、公知の化合物の中から適宜選択できる。
２官能のエチレン性不飽和化合物としては、トリシクロデカンジメタノールジ（メタ）アクリレート、トリシクロデカンジメタノールジ（メタ）アクリレート、１，９−ノナンジオールジ（メタ）アクリレート、１，６−ヘキサンジオールジ（メタ）アクリレート等が挙げられる。
２官能のエチレン性不飽和化合物としては、より具体的には、トリシクロデカンジメタノールジアクリレート（Ａ−ＤＣＰ、新中村化学工業（株）製）、トリシクロデカンジメナノールジメタクリレート（ＤＣＰ、新中村化学工業（株）製）、１，９−ノナンジオールジアクリレート（Ａ−ＮＯＤ−Ｎ、新中村化学工業（株）製）、１，６−ヘキサンジオールジアクリレート（Ａ−ＨＤ−Ｎ、新中村化学工業（株）製）等が挙げられる。
【００４５】
３官能以上のエチレン性不飽和化合物としては、特に制限はなく、公知の化合物の中から適宜選択できる。
３官能以上のエチレン性不飽和化合物としては、例えば、ジペンタエリスリトール（トリ／テトラ／ペンタ／ヘキサ）（メタ）アクリレート、ペンタエリスリトール（トリ／テトラ）（メタ）アクリレート、トリメチロールプロパントリ（メタ）アクリレート、ジトリメチロールプロパンテトラ（メタ）アクリレート、イソシアヌル酸（メタ）アクリレート、グリセリントリ（メタ）アクリレート骨格の（メタ）アクリレート化合物、等が挙げられる。
【００４６】
ここで、「（トリ／テトラ／ペンタ／ヘキサ）（メタ）アクリレート」は、トリ（メタ）アクリレート、テトラ（メタ）アクリレート、ペンタ（メタ）アクリレート、及びヘキサ（メタ）アクリレートを包含する概念であり、「（トリ／テトラ）（メタ）アクリレート」は、トリ（メタ）アクリレート及びテトラ（メタ）アクリレートを包含する概念である。
【００４７】
エチレン性不飽和化合物としては、（メタ）アクリレート化合物のカプロラクトン変性化合物（日本化薬（株）製ＫＡＹＡＲＡＤ（登録商標）ＤＰＣＡ−２０、新中村化学工業（株）製Ａ−９３００−１ＣＬ等）、（メタ）アクリレート化合物のアルキレンオキサイド変性化合物（日本化薬（株）製ＫＡＹＡＲＡＤ  ＲＰ−１０４０、新中村化学工業（株）製ＡＴＭ−３５Ｅ、Ａ−９３００、ダイセル・オルネクス社製  ＥＢＥＣＲＹＬ（登録商標）  １３５等）、エトキシル化グリセリントリアクリレート（新中村化学工業（株）製Ａ−ＧＬＹ−９Ｅ等）等も挙げられる。
【００４８】
エチレン性不飽和化合物としては、ウレタン（メタ）アクリレート化合物（好ましくは３官能以上のウレタン（メタ）アクリレート化合物）も挙げられる。
３官能以上のウレタン（メタ）アクリレート化合物としては、例えば、８ＵＸ−０１５Ａ（大成ファインケミカル（株）製）、ＵＡ−３２Ｐ（新中村化学工業（株）製）、ＵＡ−１１００Ｈ（新中村化学工業（株）製）等が挙げられる。
【００４９】
また、エチレン性不飽和化合物は、現像性向上の観点から、酸基を有するエチレン性不飽和化合物を含むことが好ましい。
酸基としては、例えば、リン酸基、スルホン酸基、及び、カルボキシ基が挙げられ、カルボキシ基が好ましい。
酸基を有するエチレン性不飽和化合物としては、例えば、酸基を有する３官能〜４官能のエチレン性不飽和化合物（ペンタエリスリトールトリ及びテトラアクリレート（ＰＥＴＡ）骨格にカルボキシ基を導入したもの（酸価＝８０ｍｇＫＯＨ／ｇ〜１２０ｍｇＫＯＨ／ｇ））、酸基を有する５官能〜６官能のエチレン性不飽和化合物（ジペンタエリスリトールペンタ及びヘキサアクリレート（ＤＰＨＡ）骨格にカルボキシ基を導入したもの（酸価＝２５ｍｇＫＯＨ／ｇ〜７０ｍｇＫＯＨ／ｇ））、等が挙げられる。
これら酸基を有する３官能以上のエチレン性不飽和化合物は、必要に応じ、酸基を有する２官能のエチレン性不飽和化合物と併用してもよい。
【００５０】
酸基を有するエチレン性不飽和化合物としては、カルボキシ基を含有する２官能以上のエチレン性不飽和化合物及びそのカルボン酸無水物よりなる群から選ばれる少なくとも１種が好ましい。これにより現像性、及び、硬化膜の強度が高まる。
カルボキシ基を含有する２官能以上のエチレン性不飽和化合物は、特に制限されず、公知の化合物の中から適宜選択できる。
カルボキシ基を含有する２官能以上のエチレン性不飽和化合物としては、例えば、アロニックス（登録商標）ＴＯ−２３４９（東亞合成（株）製）、アロニックスＭ−５２０（東亞合成（株）製）、又は、アロニックスＭ−５１０（東亞合成（株）製）を好ましく用いることができる。
【００５１】
酸基を有するエチレン性不飽和化合物は、特開２００４−２３９９４２号公報の段落００２５〜００３０に記載の酸基を有する重合性化合物であることも好ましい。この公報の内容は本明細書に組み込まれる。
【００５２】
本開示に用いられるエチレン性不飽和化合物の重量平均分子量（Ｍｗ）としては、２００〜３，０００が好ましく、２５０〜２，６００がより好ましく、２８０〜２，２００が更に好ましく、３００〜２，２００が特に好ましい。
また、上記感光性組成物に用いられるエチレン性不飽和化合物のうち、分子量３００以下のエチレン性不飽和化合物の含有量の割合は、上記感光性組成物に含有されるすべてのエチレン性不飽和化合物に対して、３０質量％以下が好ましく、２５質量％以下がより好ましく、２０質量％以下が更に好ましい。
【００５３】
エチレン性不飽和化合物は、１種単独で使用しても、２種以上を併用してもよい。
エチレン性不飽和化合物の含有量は、感光性組成物の全固形分に対し、１質量％〜７０質量％が好ましく、１０質量％〜７０質量％がより好ましく、２０質量％〜６０質量％が更に好ましく、２０質量％〜５０質量％が特に好ましい。
【００５４】
また、上記感光性組成物が、酸基を有するエチレン性不飽和化合物（好ましくは、カルボキシ基を含有する２官能以上のエチレン性不飽和化合物又はそのカルボン酸無水物）を含有する場合、酸基を有するエチレン性不飽和化合物の含有量は、感光性組成物の全固形分に対し、１質量％〜５０質量％が好ましく、１質量％〜２０質量％がより好ましく、１質量％〜１０質量％が更に好ましい。
【００５５】
−光重合開始剤−
上記感光性組成物は、光重合開始剤を含有することが好ましい。
光重合開始剤としては特に制限はなく、公知の光重合開始剤を用いることができる。
光重合開始剤としては、オキシムエステル構造を有する光重合開始剤（以下、「オキシム系光重合開始剤」ともいう。）、α−アミノアルキルフェノン構造を有する光重合開始剤（以下、「α−アミノアルキルフェノン系光重合開始剤」ともいう。）、α−ヒドロキシアルキルフェノン構造を有する光重合開始剤（以下、「α−ヒドロキシアルキルフェノン系重合開始剤」ともいう。）、アシルフォスフィンオキサイド構造を有する光重合開始剤（以下、「アシルフォスフィンオキサイド系光重合開始剤」ともいう。）、Ｎ−フェニルグリシン構造を有する光重合開始剤（以下、「Ｎ−フェニルグリシン系光重合開始剤」ともいう。）等が挙げられる。
【００５６】
光重合開始剤は、オキシム系光重合開始剤、α−アミノアルキルフェノン系光重合開始剤、α−ヒドロキシアルキルフェノン系重合開始剤及びＮ−フェニルグリシン系光重合開始剤よりなる群から選ばれる少なくとも１種を含むことが好ましく、オキシム系光重合開始剤、α−アミノアルキルフェノン系光重合開始剤及びＮ−フェニルグリシン系光重合開始剤よりなる群から選ばれる少なくとも１種を含むことがより好ましい。
【００５７】
また、光重合開始剤としては、例えば、特開２０１１−９５７１６号公報の段落００３１〜００４２、特開２０１５−０１４７８３号公報の段落００６４〜００８１に記載された重合開始剤を用いてもよい。
【００５８】
光重合開始剤の市販品としては、１−［４−（フェニルチオ）］−１，２−オクタンジオン−２−（Ｏ−ベンゾイルオキシム）（商品名：ＩＲＧＡＣＵＲＥ（登録商標）  ＯＸＥ−０１、ＢＡＳＦ社製）、１−［９−エチル−６−（２−メチルベンゾイル）−９Ｈ−カルバゾール−３−イル］エタノン−１−（Ｏ−アセチルオキシム）（商品名：ＩＲＧＡＣＵＲＥ  ＯＸＥ−０２、ＢＡＳＦ社製）、２−（ジメチルアミノ）−２−［（４−メチルフェニル）メチル］−１−［４−（４−モルホリニル）フェニル］−１−ブタノン（商品名：ＩＲＧＡＣＵＲＥ  ３７９ＥＧ、ＢＡＳＦ社製）、２−メチル−１−（４−メチルチオフェニル）−２−モルフォリノプロパン−１−オン（商品名：ＩＲＧＡＣＵＲＥ  ９０７、ＢＡＳＦ社製）、２−ヒドロキシ−１−｛４−［４−（２−ヒドロキシ−２−メチル−プロピオニル）ベンジル］フェニル｝−２−メチルプロパン−１−オン（商品名：ＩＲＧＡＣＵＲＥ  １２７、ＢＡＳＦ社製）、２−ベンジル−２−ジメチルアミノ−１−（４−モルフォリノフェニル）ブタノン−１（商品名：ＩＲＧＡＣＵＲＥ  ３６９、ＢＡＳＦ社製）、２−ヒドロキシ−２−メチル−１−フェニルプロパン−１−オン（商品名：ＩＲＧＡＣＵＲＥ  １１７３、ＢＡＳＦ社製）、１−ヒドロキシシクロヘキシルフェニルケトン（商品名：ＩＲＧＡＣＵＲＥ  １８４、ＢＡＳＦ社製）、２，２−ジメトキシ−１，２−ジフェニルエタン−１−オン（商品名：ＩＲＧＡＣＵＲＥ  ６５１、ＢＡＳＦ社製）、オキシムエステル系の（商品名：Ｌｕｎａｒ  ６、ＤＫＳＨジャパン（株）製）などが挙げられる。
【００５９】
光重合開始剤は、１種単独で使用しても、２種以上を併用してもよい。
光重合開始剤の含有量は、特に制限はないが、感光性組成物の全固形分に対し、０．１質量％以上が好ましく、０．５質量％以上がより好ましく、１．０質量％以上が更に好ましい。
また、光重合開始剤の含有量は、感光性組成物の全固形分に対し、１０質量％以下が好ましく、５質量％以下がより好ましい。
【００６０】
−バインダーポリマー−
上記感光性組成物は、バインダーポリマーを含むことが好ましい。
上記バインダーポリマーは、アルカリ可溶性樹脂であることが好ましい。
上記バインダーポリマーの酸価は、特に制限はないが、現像性の観点から、酸価６０ｍｇＫＯＨ／ｇ以上のバインダーポリマーであることが好ましく、酸価６０ｍｇＫＯＨ／ｇ以上のアルカリ可溶性樹脂であることがより好ましく、酸価６０ｍｇＫＯＨ／ｇ以上のカルボキシル基含有アクリル樹脂であることが特に好ましい。
バインダーポリマーが、酸価を有することで、加熱により酸と反応可能な化合物と熱架橋し、３次元架橋密度を高めることができると推定される。また、カルボキシ基含有アクリル樹脂のカルボキシ基が無水化され、疎水化することにより湿熱耐性の改善に寄与すると推定される。
【００６１】
酸価６０ｍｇＫＯＨ／ｇ以上のカルボキシ基含有アクリル樹脂（以下、特定重合体Ａと称することがある。）としては、上記酸価の条件を満たす限りにおいて特に制限はなく、公知の樹脂から適宜選択して用いることができる。
例えば、特開２０１１−９５７１６号公報の段落００２５に記載のポリマーのうちの酸価６０ｍｇＫＯＨ／ｇ以上のカルボキシ基含有アクリル樹脂であるバインダーポリマー、特開２０１０−２３７５８９号公報の段落００３３〜００５２に記載のポリマーのうちの酸価６０ｍｇＫＯＨ／ｇ以上のカルボキシ基含有アクリル樹脂等が、本実施形態における特定重合体Ａとして好ましく用いることができる。
ここで、（メタ）アクリル樹脂は、（メタ）アクリル酸に由来する構成単位及び（メタ）アクリル酸エステルに由来する構成単位の少なくとも一方を含む樹脂を指す。
（メタ）アクリル樹脂中における（メタ）アクリル酸に由来する構成単位及び（メタ）アクリル酸エステルに由来する構成単位の合計割合は、３０モル％以上が好ましく、５０モル％以上がより好ましい。
【００６２】
特定重合体Ａにおける、カルボキシ基を有するモノマーの共重合比の好ましい範囲は、特定重合体Ａ１００質量％に対して、５質量％〜５０質量％であり、より好ましくは５質量％〜４０質量％、更に好ましくは２０質量％〜３０質量％の範囲内である。
特定重合体Ａは、反応性基を有していてもよく、反応性基を特定重合体Ａに導入する手段としては、水酸基、カルボキシ基、第一級アミノ基、第二級アミノ基、アセトアセチル基、スルホン酸などに、エポキシ化合物、ブロックイソシアネート、イソシアネート、ビニルスルホン化合物、アルデヒド化合物、メチロール化合物、カルボン酸無水物などを反応させる方法が挙げられる。
これらの中でも、反応性基としては、ラジカル重合性基であることが好ましく、エチレン性不飽和基であることがより好ましく、（メタ）アクリロキシ基であることが特に好ましい。
【００６３】
また、バインダーポリマー、特に特定重合体Ａは、硬化後の透湿度及び強度の観点から、芳香環を有する構成単位を有することが好ましい。
芳香環を有する構成単位を形成するモノマーとしては、スチレン、ｔｅｒｔ−ブトキシスチレン、メチルスチレン、α−メチルスチレン、ベンジル（メタ）アクリレート等が挙げられる。
芳香環を有する構成単位としては、後述する式Ｐ−２で表される構成単位を少なくとも１種含有することが好ましい。また、芳香環を有する構成単位としては、スチレン化合由来の構成単位であることが好ましい。
【００６４】
バインダーポリマーが芳香環を有する構成単位を含有する場合、芳香環を有する構成単位の含有量は、バインダーポリマーの全質量に対し、５質量％〜９０質量％であることが好ましく、１０質量％〜７０質量％であることがより好ましく、２０質量％〜５０質量％であることが更に好ましい。
【００６５】
また、バインダーポリマー、特に特定重合体Ａは、タック性、及び、硬化後の強度の観点から、脂肪族環式骨格を有する構成単位を有することが好ましい。
脂肪族環式骨格を有する構成単位を形成するモノマーとして、具体的には、ジシクロペンタニル（メタ）アクリレート、シクロヘキシル（メタ）アクリレート、イソボルニル（メタ）アクリレート等が挙げられる。
上記脂肪族環式骨格を有する構成単位が有する脂肪族環としては、ジシクロペンタン環、シクロヘキサン環、イソボロン環、トリシクロデカン環等が好ましく挙げられる。中でも、トリシクロデカン環が特に好ましく挙げられる。
【００６６】
バインダーポリマーが脂肪族環式骨格を有する構成単位を含有する場合、脂肪族環式骨格を有する構成単位の含有量は、バインダーポリマーの全質量に対し、５質量％〜９０質量％であることが好ましく、１０質量％〜８０質量％であることがより好ましい。
【００６７】
また、バインダーポリマー、特に特定重合体Ａは、タック性、及び、硬化後の強度の観点から、エチレン性不飽和基を有する構成単位を有することが好ましく、側鎖にエチレン性不飽和基を有する構成単位を有することがより好ましい。
なお、本開示において、「主鎖」とは樹脂を構成する高分子化合物の分子中で相対的に最も長い結合鎖を表し、「側鎖」とは主鎖から枝分かれしている原子団を表す。
エチレン性不飽和基としては、（メタ）アクリル基が好ましく、（メタ）アクリロキシ基がより好ましい。
バインダーポリマーがエチレン性不飽和基を有する構成単位を含有する場合、エチレン性不飽和基を有する構成単位の含有量は、バインダーポリマーの全質量に対し、５質量％〜７０質量％であることが好ましく、１０質量％〜５０質量％であることがより好ましく、２０質量％〜４０質量％であることが更に好ましい。
【００６８】
特定重合体Ａとしては、以下に示す化合物Ａが好ましい。なお、以下に示す各構成単位の含有比率は目的に応じて適宜変更することができる。
【００６９】
【化１】
2020066376.tif 000002
【００７０】
本開示に用いられるバインダーポリマーの酸価は、６０ｍｇＫＯＨ／ｇ以上であることが好ましく、６０ｍｇＫＯＨ／ｇ〜２００ｍｇＫＯＨ／ｇであることがより好ましく、６０ｍｇＫＯＨ／ｇ〜１５０ｍｇＫＯＨ／ｇであることが更に好ましく、６０ｍｇＫＯＨ／ｇ〜１１０ｍｇＫＯＨ／ｇであることが特に好ましい。
本明細書において、酸価は、ＪＩＳ  Ｋ００７０（１９９２年）に記載の方法に従って、測定された値を意味する。
【００７１】
上記バインダーポリマーが、酸価６０ｍｇＫＯＨ／ｇ以上のバインダーポリマーを含むことで、既述の利点に加え、後述する第二の樹脂層が酸基を有するアクリル樹脂を含有することにより、感光性層と第二の樹脂層との層間密着性を高めることができる。
特定重合体Ａの重量平均分子量は、１万以上が好ましく、２万〜１０万がより好ましい。
【００７２】
また、上記バインダーポリマーは、上記特定ポリマー以外にも、任意の膜形成樹脂を目的に応じて適宜選択して用いることができる。転写フィルムを静電容量型入力装置の電極保護膜として用いる観点から、表面硬度、耐熱性が良好な膜が好ましく、アルカリ可溶性樹脂がより好ましく、アルカリ可溶性樹脂の中でも、公知の感光性シロキサン樹脂材料などを好ましく挙げることができる。
【００７３】
本開示に用いられるバインダーポリマーとしては、カルボン酸無水物構造を有する構成単位を含む重合体（以下、特定重合体Ｂとも称する。）を含むことが好ましい。特定重合体Ｂを含むことにより、現像性、及び、硬化後の強度により優れる。
カルボン酸無水物構造は、鎖状カルボン酸無水物構造及び環状カルボン酸無水物構造のいずれであってもよいが、環状カルボン酸無水物構造であることが好ましい。
環状カルボン酸無水物構造の環としては、５〜７員環が好ましく、５員環又は６員環がより好ましく、５員環が更に好ましい。
また、環状カルボン酸無水物構造は、他の環構造と縮環又は結合して多環構造を形成していてもよいが、多環構造を形成していないことが好ましい。
【００７４】
環状カルボン酸無水物構造に他の環構造が縮環又は結合して多環構造を形成している場合、多環構造としては、ビシクロ構造又はスピロ構造が好ましい。
多環構造において、環状カルボン酸無水物構造に対し縮環又は結合している他の環構造の数としては、１〜５が好ましく、１〜３がより好ましい。
他の環構造としては、炭素数３〜２０の環状の炭化水素基、炭素数３〜２０のヘテロ環基等が挙げられる。
ヘテロ環基としては、特に限定されないが、脂肪族ヘテロ環基及び芳香族ヘテロ環基が挙げられる。
また、ヘテロ環基としては、５員環又は６員環が好ましく、５員環が特に好ましい。
また、ヘテロ環基としては、酸素原子を少なくとも一つ含有するヘテロ環基（例えば、オキソラン環、オキサン環、ジオキサン環等）が好ましい。
【００７５】
カルボン酸無水物構造を有する構成単位は、下記式Ｐ−１で表される化合物から水素原子を２つ除いた２価の基を主鎖中に含む構成単位であるか、又は、下記式Ｐ−１で表される化合物から水素原子を１つ除いた１価の基が主鎖に対して直接又は２価の連結基を介して結合している構成単位であることが好ましい。
【００７６】
【化２】
2020066376.tif 000003
【００７７】
式Ｐ−１中、ＲＡ１ａは置換基を表し、ｎ１ａ個のＲＡ１ａは、同一でも異なっていてもよい。
Ｚ１ａは、−Ｃ（＝Ｏ）−Ｏ−Ｃ（＝Ｏ）−を含む環を形成する２価の基を表す。ｎ１ａは０以上の整数を表す。
【００７８】
ＲＡ１ａで表される置換基としては、上述したカルボン酸無水物構造が有していてもよい置換基と同様のものが挙げられ、好ましい範囲も同様である。
【００７９】
Ｚ１ａとしては、炭素数２〜４のアルキレン基が好ましく、炭素数２又は３のアルキレン基がより好ましく、炭素数２のアルキレン基が特に好ましい。
【００８０】
式Ｐ−１で表される部分構造は、他の環構造と縮環又は結合して多環構造を形成していてもよいが、多環構造を形成していないことが好ましい。
ここでいう他の環構造としては、上述した、カルボン酸無水物構造と縮環又は結合してもよい他の環構造と同様のものが挙げられ、好ましい範囲も同様である。
【００８１】
ｎ１ａは、０以上の整数を表す。
Ｚ１ａが炭素数２〜４のアルキレン基を表す場合、ｎ１ａは０〜４の整数が好ましく、０〜２の整数がより好ましく、０が更に好ましい。
ｎ１ａが２以上の整数を表す場合、複数存在するＲＡ１ａは、同一でも異なっていてもよい。また、複数存在するＲＡ１ａは、互いに結合して環を形成してもよいが、互いに結合して環を形成していないことが好ましい。
【００８２】
カルボン酸無水物構造を有する構成単位は、不飽和カルボン酸無水物に由来する構成単位であることが好ましく、不飽和環式カルボン酸無水物に由来する構成単位であることがより好ましく、不飽和脂肪族環式カルボン酸無水物に由来する構成単位であることが更に好ましく、無水マレイン酸又は無水イタコン酸に由来する構成単位であることが更に好ましく、無水マレイン酸に由来する構成単位であることが特に好ましい。
【００８３】
以下、カルボン酸無水物構造を有する構成単位の具体例を挙げるが、カルボン酸無水物構造を有する構成単位はこれらの具体例に限定されるものではない。
下記の構成単位中、Ｒｘは、水素原子、メチル基、ＣＨ２ＯＨ基、又はＣＦ３基を表し、Ｍｅは、メチル基を表す。
【００８４】
【化３】
2020066376.tif 000004
【００８５】
【化４】
2020066376.tif 000005
【００８６】
カルボン酸無水物構造を有する構成単位としては、上記式ａ２−１〜式ａ２−２１のいずれかで表される構成単位のうちの少なくとも１種であることが好ましく、上記式ａ２−１〜式ａ２−２１のいずれかで表される構成単位のうちの１種であることがより好ましい。
【００８７】
カルボン酸無水物構造を有する構成単位は、現像性、及び、得られる硬化膜の透湿度の観点から、式ａ２−１で表される構成単位及び式ａ２−２で表される構成単位の少なくとも一方を含むことが好ましく、式ａ２−１で表される構成単位を含むことがより好ましい。
【００８８】
特定重合体Ｂにおけるカルボン酸無水物構造を有する構成単位の含有量（２種以上である場合には総含有量。以下同じ。）は、特定重合体Ｂの全量に対し、０モル％〜６０モル％であることが好ましく、５モル％〜４０モル％であることがより好ましく、１０モル％〜３５モル％であることが更に好ましい。
なお、本開示において、「構成単位」の含有量をモル比で規定する場合、当該「構成単位」は「モノマー単位」と同義であるものとする。また、本開示において上記「モノマー単位」は、高分子反応等により重合後に修飾されていてもよい。以下においても同様である。
【００８９】
特定重合体Ｂは、下記式Ｐ−２で表される構成単位を少なくとも１種含有することが好ましい。これにより、得られる硬化膜の透湿度がより低くなり、また、強度がより向上する。
【００９０】
【化５】
2020066376.tif 000006
【００９１】
式Ｐ−２中、ＲＰ１は、水酸基、アルキル基、アリール基、アルコキシ基、カルボキシ基、又はハロゲン原子を表し、ＲＰ２は、水素原子、アルキル基又はアリール基を表し、ｎＰは０〜５の整数を表す。ｎＰが２以上の整数である場合、２つ以上存在するＲＰ１は、同一であっても異なっていてもよい。
【００９２】
ＲＰ１としては、炭素数１〜１０のアルキル基、炭素数６〜１２のアリール基、炭素数１〜１０のアルコキシ基、カルボキシ基、Ｆ原子、Ｃｌ原子、Ｂｒ原子、又はＩ原子であることが好ましく、炭素数１〜４のアルキル基、フェニル基、炭素数１〜４のアルコキシ基、Ｃｌ原子、又はＢｒ原子であることがより好ましい。
ＲＰ２としては、水素原子、炭素数１〜１０のアルキル基、又は炭素原子６〜１２のアリール基であることが好ましく、水素原子又は炭素数１〜４のアルキル基であることがより好ましく、水素原子、メチル基、又はエチル基であることが更に好ましく、水素原子であることが特に好ましい。
【００９３】
ｎＰは、０〜３の整数であることが好ましく、０又は１であることがより好ましく、０であることが更に好ましい。
【００９４】
式Ｐ−２で表される構成単位としては、スチレン化合物に由来する構成単位であることが好ましい。
スチレン化合物としては、スチレン、ｐ−メチルスチレン、α−メチルスチレン、α，ｐ−ジメチルスチレン、ｐ−エチルスチレン、ｐ−ｔ−ブチルスチレン、１，１−ジフェニルエチレン等が挙げられ、スチレン又はα−メチルスチレンが好ましく、スチレンが特に好ましい。
式Ｐ−２で表される構成単位を形成するためのスチレン化合物は、１種のみであっても２種以上であってもよい。
【００９５】
特定重合体Ｂが式Ｐ−２で表される構成単位を含有する場合、特定重合体Ｂにおける式Ｐ−２で表される構成単位の含有量（２種以上である場合には総含有量。以下同じ。）は、特定重合体Ｂの全量に対し、５モル％〜９０モル％であることが好ましく、３０モル％〜９０モル％であることがより好ましく、４０モル％〜９０モル％であることが更に好ましい。
【００９６】
特定重合体Ｂは、カルボン酸無水物構造を有する構成単位及び式Ｐ−２で表される構成単位以外のその他の構成単位を少なくとも１種含んでいてもよい。
その他の構成単位は、酸基を含有しないことが好ましい。
その他の構成単位としては特に限定されないが、単官能エチレン性不飽和化合物に由来する構成単位が挙げられる。
上記単官能エチレン性不飽和化合物としては、公知の化合物を特に限定なく用いることができ、例えば、メチル（メタ）アクリレート、エチル（メタ）アクリレート、ｎ−ブチル（メタ）アクリレート、２−エチルヘキシル（メタ）アクリレート、カルビトール（メタ）アクリレート、シクロヘキシル（メタ）アクリレート、ベンジル（メタ）アクリレート、エポキシ（メタ）アクリレート等の（メタ）アクリル酸誘導体；Ｎ−ビニルピロリドン、Ｎ−ビニルカプロラクタム等のＮ−ビニル化合物；アリルグリシジルエーテル等のアリル化合物の誘導体；等が挙げられる。
【００９７】
特定重合体Ｂにおけるその他の構成単位の含有量（２種以上である場合には総含有量）は、特定重合体Ｂの全量に対し、１０質量％〜１００質量％であることが好ましく、５０質量％〜１００質量％であることがより好ましい。
【００９８】
バインダーポリマーの重量平均分子量は、特に制限はないが、３，０００を超えることが好ましく、３，０００を超え６０，０００以下であることがより好ましく、５，０００〜５０，０００であることが更に好ましい。
【００９９】
バインダーポリマーは、１種単独で使用しても、２種以上を含有してもよい。
バインダーポリマーの含有量は、得られる硬化膜の強度、及び、転写フィルムにおけるハンドリング性の観点から、感光性組成物の全固形分に対し、１０質量％〜９０質量％であることが好ましく、２０質量％〜８０質量％であることがより好ましく、３０質量％〜７０質量％であることが更に好ましい。
上記感光性組成物におけるエチレン性不飽和化合物及びバインダーポリマーの含有量の質量比率（Ｍ／Ｂ比）は、０．１以上であることが好ましく、０．２以上であることがより好ましい。また、上記Ｍ／Ｂ比の上限は、０．５以下であることが好ましく、０．４以下であることがより好ましい。
【０１００】
−界面活性剤−
上記感光性組成物は、膜厚均一性の観点から、界面活性剤を含有することが好ましい。
界面活性剤としては、アニオン系、カチオン系、ノニオン系（非イオン系）、又は、両性のいずれでも使用することができるが、好ましい界面活性剤はノニオン界面活性剤である。
ノニオン系界面活性剤の例としては、ポリオキシエチレン高級アルキルエーテル類、ポリオキシエチレン高級アルキルフェニルエーテル類、ポリオキシエチレングリコールの高級脂肪酸ジエステル類、シリコーン系、フッ素系界面活性剤を挙げることができる。また、以下商品名で、ＫＰ（信越化学工業（株）製）、ポリフロー（共栄社化学（株）製）、エフトップ（ＪＥＭＣＯ社製）、メガファック（ＤＩＣ（株）製）、フロラード（住友スリーエム（株）製）、アサヒガード、サーフロン（旭硝子（株）製）、ＰｏｌｙＦｏｘ（ＯＭＮＯＶＡ社製）、及び、ＳＨ−８４００（東レ・ダウコーニング（株）製）等の各シリーズを挙げることができる。
また、界面活性剤として、下記式Ｉ−１で表される構成単位Ａ及び構成単位Ｂを含み、テトラヒドロフラン（ＴＨＦ）を溶剤とした場合のゲルパーミエーションクロマトグラフィーで測定されるポリスチレン換算の重量平均分子量（Ｍｗ）が１，０００以上１０，０００以下である共重合体を好ましい例として挙げることができる。
【０１０１】
【化６】
2020066376.tif 000007
【０１０２】
式（Ｉ−１）中、Ｒ４０１及びＲ４０３はそれぞれ独立に、水素原子又はメチル基を表し、Ｒ４０２は炭素数１以上４以下の直鎖アルキレン基を表し、Ｒ４０４は水素原子又は炭素数１以上４以下のアルキル基を表し、Ｌは炭素数３以上６以下のアルキレン基を表し、ｐ及びｑは重合比を表す質量百分率であり、ｐは１０質量％以上８０質量％以下の数値を表し、ｑは２０質量％以上９０質量％以下の数値を表し、ｒは１以上１８以下の整数を表し、ｓは１以上１０以下の整数を表し、＊は他の構造との結合部位を表す。
【０１０３】
Ｌは、下記式（Ｉ−２）で表される分岐アルキレン基であることが好ましい。式（Ｉ−２）におけるＲ４０５は、炭素数１以上４以下のアルキル基を表し、相溶性と被塗布面に対する濡れ性の点で、炭素数１以上３以下のアルキル基が好ましく、炭素数２又は３のアルキル基がより好ましい。ｐとｑとの和（ｐ＋ｑ）は、ｐ＋ｑ＝１００、すなわち、１００質量％であることが好ましい。
【０１０４】
【化７】
2020066376.tif 000008
【０１０５】
共重合体の重量平均分子量（Ｍｗ）は、１，５００以上５，０００以下がより好ましい。
【０１０６】
その他、特許第４５０２７８４号公報の段落００１７、特開２００９−２３７３６２号公報の段落００６０〜段落００７１に記載の界面活性剤も用いることができる。
【０１０７】
界面活性剤は、１種単独で用いてもよく、２種以上を併用してもよい。
界面活性剤の添加量は、上記感光性組成物の全固形分に対して、１０質量％以下であることが好ましく、０．００１質量％〜１０質量％であることがより好ましく、０．０１質量％〜３質量％であることが更に好ましい。
【０１０８】
＜重合禁止剤＞
上記感光性組成物は、重合禁止剤を少なくとも１種含有してもよい。
重合禁止剤としては、例えば、特許第４５０２７８４号公報の段落００１８に記載された熱重合防止剤（重合禁止剤ともいう）を用いることができる。
中でも、フェノチアジン、フェノキサジン又は４−メトキシフェノールを好適に用いることができる。
【０１０９】
上記感光性組成物が重合禁止剤を含有する場合、重合禁止剤の含有量は、感光性組成物の全固形分に対して、０．０１質量％〜３質量％が好ましく、０．０１質量％〜１質量％がより好ましく、０．０１質量％〜０．８質量％が更に好ましい。
【０１１０】
−水素供与性化合物−
上記感光性組成物は、水素供与性化合物を更に含むことが好ましい。
本開示において水素供与性化合物は、光重合開始剤の活性光線に対する感度を一層向上させる、或いは酸素による重合性化合物の重合阻害を抑制する等の作用を有する。
このような水素供与性化合物の例としては、アミン類、例えば、Ｍ．Ｒ．Ｓａｎｄｅｒら著「Ｊｏｕｒｎａｌ  ｏｆ  Ｐｏｌｙｍｅｒ  Ｓｏｃｉｅｔｙ」第１０巻３１７３頁（１９７２）、特公昭４４−２０１８９号公報、特開昭５１−８２１０２号公報、特開昭５２−１３４６９２号公報、特開昭５９−１３８２０５号公報、特開昭６０−８４３０５号公報、特開昭６２−１８５３７号公報、特開昭６４−３３１０４号公報、Ｒｅｓｅａｒｃｈ  Ｄｉｓｃｌｏｓｕｒｅ  ３３８２５号記載の化合物等が挙げられ、具体的には、トリエタノールアミン、ｐ−ジメチルアミノ安息香酸エチルエステル、ｐ−ホルミルジメチルアニリン、ｐ−メチルチオジメチルアニリン等が挙げられる。
【０１１１】
また、水素供与性化合物の更に別の例としては、アミノ酸化合物（例、Ｎ−フェニルグリシン等）、特公昭４８−４２９６５号公報記載の有機金属化合物（例、トリブチル錫アセテート等）、特公昭５５−３４４１４号公報記載の水素供与体、特開平６−３０８７２７号公報記載のイオウ化合物（例、トリチアン等）等が挙げられる。
【０１１２】
これら水素供与性化合物の含有量は、重合成長速度と連鎖移動のバランスによる硬化速度の向上の観点から、感光性組成物の全固形分に対し、０．１質量％以上３０質量％以下の範囲が好ましく、１質量％以上２５質量％以下の範囲がより好ましく、０．５質量％以上２０質量％以下の範囲が更に好ましい。
【０１１３】
−その他の成分−
上記感光性組成物は、上述した成分以外のその他の成分を含有していてもよい。
その他の成分としては、例えば、複素環化合物、チオール化合物、特許第４５０２７８４号公報の段落００１８に記載の熱重合防止剤、特開２０００−３１０７０６号公報の段落００５８〜００７１に記載のその他の添加剤等が挙げられる。
【０１１４】
また、上記感光性組成物は、その他の成分として、屈折率や光透過性を調節することを目的として、粒子（例えば金属酸化物粒子）を少なくとも１種含んでもよい。
金属酸化物粒子の金属には、Ｂ、Ｓｉ、Ｇｅ、Ａｓ、Ｓｂ、Ｔｅ等の半金属も含まれる。硬化膜の透明性の観点から、粒子（例えば金属酸化物粒子）の平均一次粒子径は、１ｎｍ〜２００ｎｍが好ましく、３ｎｍ〜８０ｎｍがより好ましい。平均一次粒子径は、電子顕微鏡を用いて任意の粒子２００個の粒子径を測定し、測定結果を算術平均することにより算出される。粒子の形状が球形でない場合には、最も長い辺を粒子径とする。
粒子の含有量は、感光性組成物の全固形分に対して、０質量％〜３５質量％が好ましく、０質量％〜１０質量％がより好ましく、０質量％〜５質量％が更に好ましく、０質量％〜１質量％が更に好ましく、０質量％（即ち、上記感光性組成物に粒子が含まれないこと）が特に好ましい。
【０１１５】
また、上記感光性組成物は、その他の成分として、カーボンナノチューブ以外の、微量の着色剤（顔料、染料、等）を含有してもよい。
具体的には、上記感光性組成物におけるカーボンナノチューブ以外の着色剤の含有量は、感光性組成物の全固形分に対し、１質量％未満が好ましく、０．１質量％未満がより好ましい。
【０１１６】
−溶剤−
上記感光性組成物は、塗布による層形成の観点から、溶剤を更に含むことが好ましい。
溶剤としては、通常用いられる溶剤を特に制限なく用いることができる。
溶剤としては、有機溶剤が好ましい。
有機溶剤としては、例えば、メチルエチルケトン、プロピレングリコールモノメチルエーテル、プロピレングリコールモノメチルエーテルアセテート（別名：１−メトキシ−２−プロピルアセテート）、ジエチレングリコールエチルメチルエーテル、シクロヘキサノン、メチルイソブチルケトン、酢酸ブチル、酢酸プロピル、酢酸イソブチル、酢酸イソプロピル、乳酸エチル、乳酸メチル、カプロラクタム、ｎ−プロパノール、２−プロパノールなどを挙げることができる。また、使用する溶剤は、これらの化合物の混合物である混合溶剤を含有してもよい。
溶剤としては、酢酸ブチル、及び、酢酸プロピルよりなる群から選ばれた少なくとも１種の溶剤が好ましい。
【０１１７】
溶剤を使用する場合、感光性組成物の固形分含有量としては、感光性組成物の全量に対し、５質量％〜８０質量％が好ましく、５質量％〜４０質量％がより好ましく、５質量％〜３０質量％が特に好ましい。
【０１１８】
また、溶剤を使用する場合、感光性組成物の粘度（２５℃）は、塗布性の観点から、１ｍＰａ・ｓ〜５０ｍＰａ・ｓが好ましく、２ｍＰａ・ｓ〜４０ｍＰａ・ｓがより好ましく、３ｍＰａ・ｓ〜３０ｍＰａ・ｓが特に好ましい。
粘度は、例えば、ＶＩＳＣＯＭＥＴＥＲ ＴＶ−２２（東機産業（株）製）を用いて測定する。
感光性組成物が溶剤を含有する場合、感光性組成物の表面張力（２５℃）は、塗布性の観点から、５ｍＮ／ｍ〜１００ｍＮ／ｍが好ましく、１０ｍＮ／ｍ〜８０ｍＮ／ｍがより好ましく、１５ｍＮ／ｍ〜４０ｍＮ／ｍが特に好ましい。
表面張力は、例えば、Ａｕｔｏｍａｔｉｃ  Ｓｕｒｆａｃｅ  Ｔｅｎｓｉｏｍｅｔｅｒ  ＣＢＶＰ-Ｚ（協和界面科学（株）製）を用いて測定する。
【０１１９】
溶剤としては、米国特許出願公開第２００５／２８２０７３号明細書の段落００５４及び００５５に記載のＳｏｌｖｅｎｔを用いることもでき、この明細書の内容は本明細書に組み込まれる。
また、溶剤として、必要に応じて沸点が１８０℃〜２５０℃である有機溶剤（高沸点溶剤）を使用することもできる。
【０１２０】
＜＜着色層の反射率＞＞
ＬＥＤディスプレイの表示内容の視認性の観点から、上記ＬＥＤディスプレイのフロント部材における上記着色層の上記凹凸形状を有する側の正規反射率が、４％以下であり、かつ拡散反射率が、０．５％以下であることが好ましく、正規反射率が、１％以下であり、かつ拡散反射率が、０．５％以下であることがより好ましく、正規反射率が、０．５％以下であり、かつ拡散反射率が、０．２％以下であることが更に好ましく、正規反射率が、０．１％以下であり、かつ拡散反射率が、０．１％以下であることが特に好ましい。
本開示における正規反射率とは、正反射を含む測定法（ＳＣＩ、Ｓｐｅｃｕｌａｒ  Ｃｏｍｐｏｎｅｎｔ  Ｉｎｃｌｕｄｅ）により測定された反射率であり、また、拡散反射率とは、正反射を除いた測定法（ＳＣＥ、Ｓｐｅｃｕｌａｒ  Ｃｏｍｐｏｎｅｎｔ  Ｅｘｃｌｕｄｅ）により測定された反射率である。
【０１２１】
本開示における上記着色層の上記凹凸形状を有する側の正規反射率及び拡散反射率の測定方法は、コニカミノルタ（株）製ＣＭ−７００Ｄを使用し、上記着色層の上記凹凸形状を有する側の表面において、ＳＣＩ反射率及びＳＣＥ反射率の値を測定する。測定は３６０ｎｍ〜７４０ｎｍの範囲で、１０ｎｍ刻みで測定を行い、反射率の代表値として５５０ｎｍの値での値を上記正規反射率及び拡散反射率とする。
【０１２２】
＜＜上記着色層の色味＞＞
ＬＥＤディスプレイの表示内容の視認性の観点から、上記ＬＥＤディスプレイのフロント部材における上記着色層の上記凹凸形状を有する側の色味Ｌ値は、２０以下であることが好ましく、１０以下であることがより好ましく、５以下であることが更に好ましく、２以下であることが特に好ましい。
【０１２３】
本開示における上記着色層の上記凹凸形状を有する側の色味Ｌ値（明度）の測定方法は、上記の正規反射率及び拡散反射率の測定方法と同様に、コニカミノルタ（株）製ＣＭ−７００Ｄを使用し、上記着色層の上記凹凸形状を有する側の表面において、測定は３６０ｎｍ〜７４０ｎｍの範囲で、１０ｎｍ刻みで測定を行い色味Ｌ値を測定する。
【０１２４】
＜支持体＞
本開示に係るＬＥＤディスプレイのフロント部材は、支持体を有する。
支持体としては、特に制限はなく、公知の支持体を用いることができる。
支持体としては、例えば、樹脂フィルム、ガラス基板、セラミックス基板、金属基板、半導体基板、ＬＥＤ素子を備えた基板等が挙げられる。
また、上記支持体には、必要に応じて、配線、絶縁層、光透過抑制層、光不透過層、保護層等、ＬＥＤディスプレイにおいて、公知の構造を有していてもよい。
また、支持体の厚さは、特に制限はなく、所望に応じ、適宜設定することができる。
【０１２５】
中でも、上記支持体は、上記着色層から剥離可能な支持体、すなわち、仮支持体であることが好ましい。
仮支持体は、フィルムであることが好ましく、樹脂フィルムであることがより好ましい。
仮支持体としては、可撓性を有し、かつ、加圧下、又は、加圧及び加熱下において、著しい変形、収縮又は伸びを生じないフィルムを用いることができる。
このようなフィルムとして、例えば、ポリエチレンテレフタレートフィルム、トリ酢酸セルロースフィルム、ポリスチレンフィルム、ポリイミドフィルム、及びポリカーボネートフィルムが挙げられる。
中でも、２軸延伸ポリエチレンテレフタレートフィルムが特に好ましい。
また、仮支持体として使用するフィルムは、シワ等の変形や、傷がないものであることが好ましい。
仮支持体の厚みは、特に制限はないが、５μｍ〜２００μｍであることが好ましく、取扱い易さ及び汎用性の観点から、１０μｍ〜１５０μｍであることが特に好ましい。
【０１２６】
＜他の層及び構造＞
本開示に係るＬＥＤディスプレイのフロント部材は、上記支持体及び上記着色層以外の層及び構造（他の層及び構造）を有していてもよい。
他の層及び構造としては、ＬＥＤディスプレイや転写材料として公知の層や構造が挙げられる。
また、上記着色層上に、凹凸形状を保護するための保護層を有していてもよい。
上記保護層の材質としては、特に制限はなく、公知の樹脂や公知の硬化樹脂が挙げられる。
更に、上記支持体が仮支持体である場合、上記支持体と上記着色層との間に、接着層を有していてもよい。
接着層の材質としては、公知の接着剤及び粘着剤を用いることができる。
【０１２７】
（ＬＥＤディスプレイのフロント部材の製造方法）
本開示に係るＬＥＤディスプレイのフロント部材の製造方法は、特に制限はないが、支持体上に、バインダーポリマー及びエチレン性不飽和化合物よりなる群から選ばれた少なくとも１種の化合物とカーボンナノチューブとを含む感光性組成物を用いて感光層を形成する工程、上記感光層の上記支持体を有する側とは反対側の表面に凹凸形状を形成する工程、並びに、上記感光層をパターニングする工程、を含むことが好ましい。
【０１２８】
＜感光性層を形成する工程＞
本開示に係るＬＥＤディスプレイのフロント部材の製造方法は、支持体上に、バインダーポリマー及びエチレン性不飽和化合物よりなる群から選ばれた少なくとも１種の化合物とカーボンナノチューブとを含む感光性組成物を用いて感光性層を形成する工程（「感光性層を形成する工程」ともいう。）を含むことが好ましい。
感光性層の形成方法としては、特に制限はないが、上述した感光性組成物を、支持体上に塗布及び乾燥し、形成する方法が好ましく挙げられる。
また、上述したカーボンナノチューブ分散物を作製し、上記カーボンナノチューブ分散物を用いて上記感光性組成物を調製することが好ましい。
上記感光性組成物の塗布方法及び乾燥方法は、特に制限はなく、公知の方法を用いることができる。
【０１２９】
本開示に係るＬＥＤディスプレイのフロント部材の製造方法における上記バインダーポリマーとしては、本開示に係るＬＥＤディスプレイのフロント部材において上述したバインダーポリマーと同義であり、好ましい態様も同様である。
本開示に係るＬＥＤディスプレイのフロント部材の製造方法における上記エチレン性不飽和化合物は、本開示に係るＬＥＤディスプレイのフロント部材において上述したエチレン性不飽和化合物と同義であり、好ましい態様も同様である。
本開示に係るＬＥＤディスプレイのフロント部材の製造方法における好ましい感光性層の平均厚さは、本開示に係るＬＥＤディスプレイのフロント部材において上述した好ましい着色層の平均厚さと同様である。
【０１３０】
＜凹凸形状を形成する工程＞
本開示に係るＬＥＤディスプレイのフロント部材の製造方法は、上記感光性層の上記支持体を有する側とは反対側の表面に凹凸形状を形成する工程（「凹凸形状を形成する工程」ともいう。）を含むことが好ましい。
上記凹凸形状を形成する方法としては、特に制限ないが、凹凸形状を有するスタンパを上記感光性層の上記支持体を有する側とは反対側の表面に押圧して凹凸形状を形成する方法、又は、上記感光性層の上記支持体を有する側とは反対側の表面にイオンビームを照射して凹凸形状を形成する方法が好ましく挙げられる。
本開示に係るＬＥＤディスプレイのフロント部材の製造方法における凹凸形状の好ましい態様としては、本開示に係るＬＥＤディスプレイのフロント部材において上述した凹凸形状の好ましい態様と同様である。
【０１３１】
凹凸形状を有するスタンパを用いる場合、上記感光性層は、エチレン性不飽和化合物を含む層であることが好ましい。
上記凹凸形状を有するスタンパとしては、モスアイ構造を有するスタンパであることが好ましい。
上記モスアイ（moss eye）構造とは、周期（ピッチ）が可視光の波長である７８０ｎｍ未満の凹凸形状のことであり、上記凹凸形状を好適に形成することができる。
上記凹凸形状を有するスタンパは、樹脂フィルムに上記凹凸形状を有するものであっても、金属部材（例えば、板状や円筒状の金属部材）に上記凹凸形状を有するものであってもよい。
また、上記凹凸形状を有するスタンパとしては、樹脂フィルム等の被成型物に型を押し、マイクロメートル又はナノメートルオーダーの微細な成型パターンが転写された樹脂フィルムスタンパであることが好ましい。上記の型パターンを転写する型としては、シリコンや金属によって形成された型であることが好ましい。シリコンからなる型は、シリコン基板等にフォトリソグラフィやエッチング等の半導体微細加工技術によってパターンを形成している。また、金属からなる型は、シリコンからなる型の表面に電気鋳造（エレクトロフォーミング）法（例えばニッケルメッキ法）によって金属メッキを施し、この金属メッキ層を剥離して形成している。
上記樹脂フィルムとしては、例えば、ポリエチレンテレフタレートフィルム、トリ酢酸セルロースフィルム、ポリスチレンフィルム、ポリイミドフィルム及びポリカーボネートフィルムが挙げられる。
【０１３２】
凹凸形状を有するスタンパを用いる場合における上記押圧時の条件としては、特に制限はなく、上記感光性層の物性、及び、スタンパの材質等に応じて適宜選択すればよいが、押圧時の線圧としては、５Ｎ／ｃｍ〜１，０００Ｎ／ｃｍであることが好ましく、１０Ｎ／ｃｍ〜５００Ｎ／ｃｍであることがより好ましく、２０Ｎ／ｃｍ〜２００Ｎ／ｃｍであることが特に好ましい。また、押圧時の温度としては、０℃〜２００℃であることが好ましく、２５℃〜１５０℃であることがより好ましく、５０℃〜１２０℃であることが特に好ましい。
【０１３３】
中でも、上記凹凸形状を形成する工程は、凹凸形状の形成容易性の観点から、モスアイ構造を有するスタンパを上記感光性層の上記支持体を有する側とは反対側の表面に押圧して凹凸形状を形成する工程であることが好ましい。
【０１３４】
凹凸形状の形成にイオンビームを用いる場合は、イオンビームの照射を上記感光性層の硬化前に行っても、硬化後に行っても、パターン形成後に行ってもよいが、硬化後、又は、パターン形成後に行うことが好ましい。
イオンビームの照射条件としては、特に制限はなく、公知の条件を適宜組み合わせて行うことができる。例えば、感光性層の組成、及び、形成する凹凸形状等に応じ、イオンビームの照射位置、照射強度、照射位置による照射強度の強弱、強度及び照射時間、発生させるイオンの種類、イオンを形成するガスの流量、電圧、真空度等を適宜設定することができる。
また、イオンビームによる凹凸形状の形成としては、例えば、ガリウムイオンを用いた収束イオンビームによる上記感光性層表面のスパッタリングが挙げられる。
【０１３５】
＜パターニングする工程＞
本開示に係るＬＥＤディスプレイのフロント部材の製造方法は、上記感光性層をパターニングする工程（「パターニングする工程」ともいう。）を含むことが好ましい。
上記パターニングする工程としては、特に制限はなく、公知のパターニング方法を用いることができるが、上記感光性層をパターン露光する工程（「パターン露光工程」ともいう。）、及び、パターン露光された上記感光性層を現像する工程（「現像工程」ともいう。）を含むことが好ましい。
【０１３６】
＜＜パターン露光工程＞＞
パターン露光工程は、上記感光性層をパターン露光する工程である。
ここで、パターン露光とは、パターン状に露光する態様、すなわち、露光部と非露光部とが存在する態様の露光を指す。
例えば、上記感光性層がネガ型の感光性層である、例えば、上記感光性層がエチレン性不飽和化合物及び光重合開始剤を含む層である場合、上記感光性層のうち、パターン露光における露光部が硬化され、最終的に硬化膜となる。上記感光性層のうち、パターン露光における非露光部は硬化せず、次の現像工程で、現像液によって除去（溶解）される。非露光部は、現像工程後、硬化膜の開口部を形成し得る。
パターン露光は、マスクを介した露光でもよいし、レーザー等を用いたデジタル露光でもよい。
【０１３７】
パターン露光の光源としては、感光性層を硬化し得る波長域の光（例えば、３６５ｎｍ又は４０５ｎｍ）を照射できるものであれば適宜選定して用いることができる。光源としては、例えば、各種レーザー、発光ダイオード（ＬＥＤ）、超高圧水銀灯、高圧水銀灯、及び、メタルハライドランプが挙げられる。露光量は、好ましくは５ｍＪ／ｃｍ２〜２０００ｍＪ／ｃｍ２であり、より好ましくは１０ｍＪ／ｃｍ２〜１，０００ｍＪ／ｃｍ２である。
【０１３８】
転写フィルムを用いて上記支持体上に上記感光性層を形成した場合には、パターン露光は、仮支持体を剥離してから行ってもよいし、仮支持体を剥離する前に露光し、その後、仮支持体を剥離してもよい。
【０１３９】
＜＜現像工程＞＞
現像工程は、パターン露光された上記感光性層を現像する（即ち、パターン露光における非露光部を現像液に溶解させる）工程である。
現像に用いる現像液は特に制限されず、特開平５−７２７２４号公報に記載の現像液など、公知の現像液を用いることができる。
現像液としては、アルカリ性水溶液を用いることが好ましい。
アルカリ性水溶液に含有され得るアルカリ性化合物としては、例えば水酸化ナトリウム、水酸化カリウム、炭酸ナトリウム、炭酸カリウム、炭酸水素ナトリウム、炭酸水素カリウム、テトラメチルアンモニウムヒドロキシド、テトラエチルアンモニウムヒドロキシド、テトラプロピルアンモニウムヒドロキシド、テトラブチルアンモニウムヒドロキシド、コリン（２−ヒドロキシエチルトリメチルアンモニウムヒドロキシド）等が挙げられる。
アルカリ性水溶液の２５℃におけるｐＨとしては、８〜１３が好ましく、９〜１２がより好ましく、１０〜１２が特に好ましい。
アルカリ性水溶液中におけるアルカリ性化合物の含有量は、アルカリ性水溶液全量に対し、０．１質量％〜５質量％が好ましく、０．１質量％〜３質量％がより好ましい。
【０１４０】
現像液は、水に対して混和性を有する有機溶剤を含有してもよい。
有機溶剤としては、例えば、メタノール、エタノール、２−プロパノール、１−プロパノール、ブタノール、ジアセトンアルコール、エチレングリコールモノメチルエーテル、エチレングリコールモノエチルエーテル、エチレングリコールモノ−ｎ−ブチルエーテル、ベンジルアルコール、アセトン、メチルエチルケトン、シクロヘキサノン、ε−カプロラクトン、γ−ブチロラクトン、ジメチルホルムアミド、ジメチルアセトアミド、ヘキサメチルホスホルアミド、乳酸エチル、乳酸メチル、ε−カプロラクタム、及び、Ｎ−メチルピロリドンを挙げることができる。
有機溶剤の濃度は、０．１質量％〜３０質量％が好ましい。
現像液は、公知の界面活性剤を含んでもよい。界面活性剤の濃度は０．０１質量％〜１０質量％が好ましい。
【０１４１】
現像の方式としては、例えば、パドル現像、シャワー現像、シャワー及びスピン現像、ディップ現像等の方式が挙げられる。
シャワー現像を行う場合、パターン露光後の感光性層に現像液をシャワー状に吹き付けることにより、感光性層の非露光部を除去してもよい。
また、現像の後に、洗浄剤などをシャワーにより吹き付けつつブラシなどで擦ることにより、現像残渣を除去することが好ましい。
現像液の液温度は、２０℃〜４０℃が好ましい。
【０１４２】
現像工程は、上記現像を行う段階と、上記現像によって得られた硬化膜を加熱処理（以下、「ポストベーク」ともいう）する段階と、を含んでいてもよい。
基板が樹脂基板である場合には、ポストベークの温度は、１００℃〜１６０℃が好ましく、１３０℃〜１６０℃がより好ましい。
このポストベークにより、透明電極パターンの抵抗値を調整することもできる。
【０１４３】
また、現像工程は、上記現像を行う段階と、上記現像によって得られた硬化膜を露光（以下、「ポスト露光」ともいう。）する段階と、を含んでいてもよい。
現像工程がポスト露光する段階及びポストベークする段階を含む場合、好ましくは、ポスト露光、ポストベークの順序で実施する。
【０１４４】
パターン露光、現像などについては、例えば、特開２００６−２３６９６号公報の段落００３５〜００５１の記載を参照することもできる。
【０１４５】
本開示に係るＬＥＤディスプレイのフロント部材の製造方法は、上述した工程以外のその他の工程を含んでいてもよい。その他の工程としては、通常のフォトリソグラフィ工程に設けられることがある工程（例えば、洗浄工程など）を特に制限なく適用できる。
【実施例】
【０１４６】
以下に実施例を挙げて本開示を更に具体的に説明する。以下の実施例に示す材料、使用量、割合、処理内容、処理手順等は、本開示の趣旨を逸脱しない限り、適宜、変更することができる。従って、本開示の範囲は以下に示す具体例に限定されるものではない。なお、特に断りのない限り、「部」、「％」は質量基準である。【０１４７】
＜黒色分散物Ｋ１の作製＞
カーボンナノチューブ（ＣＮＴ、単層、平均繊維径２０ｎｍ）２．０質量部、スチレン・アクリル系ポリマー（ジョンソンポリマー社製、ジョンクリル６８３）６．０質量部、酢酸ブチル９２．０質量部をガラス瓶に仕込み、ジルコニアビーズ０．５ｍｍφをメディアとしてペイントコンディショナーを用いて１時間分散を行い、黒色分散物Ｋ１を得た。【０１４８】
黒色分散物Ｋ１を用いて、黒色層形成用の塗布液として、以下の塗布液を調製した。【０１４９】
＜黒色層塗布液１の調製＞
黒色分散物Ｋ１：２０質量部
酢酸プロピル：７．３７質量部
ジペンタエリスリトールヘキサアクリレート（日本化薬（株）製）：５．６３質量部
ベンジルメタクリレート／メタクリル酸ランダム共重合体（モル比７０／３０、重量平均分子量５，０００）４５質量％プロピレングリコールモノメチルエーテルアセタート溶液：１８．１９質量部
ＩＲＧＡＣＵＲＥ  ＯＸＥ−０２（ＢＡＳＦ社製）：０．５５質量部
メガファックＦ５５１（大日本インキ化学工業（株）製）：０．０９質量部【０１５０】
＜黒色フイルムの作製＞
厚さ７５μｍのポリエチレンテレフタレートフィルム仮支持体（保護フィルム１）の上に、スリット状ノズルを用いて、黒色層塗布液１からなる黒色層用塗布液を塗布、乾燥させた。このようにして仮支持体の上に乾燥膜厚が８．０μｍの黒色樹脂層を設け、最後に保護剥離層として保護フィルム２（厚さ１２μｍポリプロピレンフィルム）を圧着した。こうして仮支持体と黒色層及び保護剥離層とが一体となった転写材料を作製し、サンプル名を転写材料黒１とした。【０１５１】
（実施例１）
＜無反射黒色材料の製造例（製造例Ｂ）＞
転写材料黒１を用い、下記の工程で黒色パターン付基板を作製した。
１０ｃｍ×１０ｃｍの形状に切りだした転写材料黒１から保護フィルム２を剥離して露出した黒色層の表面を、スタンパＦＭＥＳ２５０／３００（ＳＣＩＶＡＸ（株）製）に重ね合わせ、ラミネーターＬａｍｉｃＩＩ型（（株）日立インダストリイズ製）を用いて、線圧１００Ｎ／ｃｍ、上ロール１００℃、下ロール１００℃の加圧加熱条件下で搬送速度４ｍ／分にて貼り合わせた。その後、超高圧水銀灯を有するプロキシミティー型露光機（日立ハイテク電子エンジニアリング（株）製）を用いて、ホール形状の遮光パターン（直径３ｍｍ）を有する露光マスクを介して、スタンパ側から露光量ｉ線５００ｍＪ／ｃｍ２にてマスクギャップ１００μｍにてプロキシミティー露光し、その後、スタンパを引き剥がした。
次に、スタンパが剥離された積層体の黒色層を、現像液としての炭酸ナトリウム１質量％水溶液（液温：３２℃）を用いて４０秒間現像した。現像後、１２０秒間、純水をシャワーで吹き付け、純水シャワー洗浄し、エアを吹きかけて黒色パターン像（ＬＥＤディスプレイのフロント部材）を得た。【０１５２】
（実施例２）
＜無反射黒色材料の製造例（製造例Ａ）＞
転写材料黒１を用い、下記の工程で黒色パターン付基板を作製した。
１０ｃｍ×１０ｃｍの形状に切りだした転写材料黒１から保護フィルム２を剥離して露出した黒色層の表面を、特開２０１７−１６１５９０号公報に記載の方法で作製したスタンパ（凹凸形状が、突起の平均高さが２００ｎｍで、平均ピッチが２５０ｎｍ）に重ね合わせ、ラミネーターＬａｍｉｃＩＩ型（（株）日立インダストリイズ製）を用いて、線圧１００Ｎ／ｃｍ、上ロール１００℃、下ロール１００℃の加圧加熱条件下で搬送速度４ｍ／分にて、黒色層の表面に凹凸を作製した。その後、超高圧水銀灯を有するプロキシミティー型露光機（日立ハイテク電子エンジニアリング（株）製）を用いて、ホール形状の遮光パターン（直径３ｍｍ）を有する露光マスクを介して、黒層側から露光量ｉ線５００ｍＪ／ｃｍ２にてマスクギャップ１００μｍにてプロキシミティー露光した。
次に、黒色層を現像液としての炭酸ナトリウム１質量％水溶液（液温：３２℃）を用いて４０秒間現像した。現像後、１２０秒間、純水をシャワーで吹き付け、純水シャワー洗浄し、エアを吹きかけて黒色パターン像（ＬＥＤディスプレイのフロント部材）を得た。【０１５３】
（実施例３〜実施例１３）
形成する突起の高さ、突起の平均ピッチ、カーボンナノチューブの含有量、カーボンナノチューブの平均繊維径、及び、着色層の平均厚さを表１のように変更した以外は、実施例１と同様にして、黒色パターン像を得た。【０１５４】
（実施例１４）
カーボンナノチューブ（単層、平均繊維径２０ｎｍ）をカーボンナノチューブ（多層、平均繊維径１０ｎｍ）に変更した以外は、実施例１と同様にして、黒色パターン像を得た。なお、多層カーボンナノチューブは、国際公開第１６／０８４６９７号の段落００７６〜００７８に記載された方法を参考に作製した。【０１５５】
（実施例１５）
上記黒色層塗布液におけるジペンタエリスリトールヘキサアクリレートをペンタエリスリトールテトラアクリレート（新中村化学工業（株）製Ａ−ＴＭＭＴ）に変更した以外は、実施例１と同様にして、黒色パターン像を得た。【０１５６】
（実施例１６）
上記黒色層塗布液におけるジペンタエリスリトールヘキサアクリレートをトリメチロールプロパントリアクリレート（新中村化学工業（株）製Ａ−ＴＭＰＴ）に変更した以外は、実施例１と同様にして、黒色パターン像を得た。【０１５７】
（実施例１７）
上記黒色層塗布液におけるジペンタエリスリトールヘキサアクリレートをビスコート＃８０２（トリペンタエリスリトールアクリレート、モノ及びジペンタエリスリトールアクリレート、並びに、ポリペンタエリスリトールアクリレートの混合物、大阪有機化学工業（株）製）に変更した以外は、実施例１と同様にして、黒色パターン像を得た。【０１５８】
（実施例１８）
上記黒色層塗布液におけるベンジルメタクリレート／メタクリル酸ランダム共重合体を、固形分として、下記重合体Ｄに変更した以外は、実施例１と同様にして、黒色パターン像を得た。【０１５９】
＜重合体Ｄの固形分３６．３質量％溶液の準備＞
バインダーポリマーとして、下記の構造を有する重合体Ｄの固形分３６．３質量％溶液（溶剤：プロピレングリコールモノメチルエーテルアセテート）を用いた。重合体Ｄにおいて、各構成単位の右下の数値は、各構成単位の含有比率（モル％）を示す。
重合体Ｄの固形分３６．３質量％溶液は、下記に示す重合工程及び付加工程により準備した。【０１６０】
【化８】
2020066376.tif 000009
【０１６１】
−重合工程−
２，０００ｍＬのフラスコに、プロピレングリコールモノメチルエーテルアセテート（三和化学産業（株）製、商品名ＰＧＭ−Ａｃ）６０ｇ、プロピレングリコールモノメチルエーテル（三和化学産業製、商品名ＰＧＭ）２４０ｇを導入した。得られた液体を、撹拌速度２５０ｒｐｍ（revolutions per minute；以下同じ。）で撹拌しつつ９０℃に昇温した。
滴下液（１）の調製として、メタクリル酸（三菱レイヨン（株）製、商品名アクリエステルＭ）１０７．１ｇ、メタクリル酸メチル（三菱ガス化学（株）製、商品名ＭＭＡ）５．４６ｇ、及びシクロヘキシルメタクリレート（三菱ガス化学（株）製、商品名ＣＨＭＡ）２３１．４２ｇを混合し、ＰＧＭ−Ａｃ  ６０ｇで希釈することにより、滴下液（１）を得た。
滴下液（２）の調製として、ジメチル２，２’−アゾビス（２−メチルプロピオネート）（重合開始剤、和光純薬工業（株）製、商品名Ｖ−６０１）９．６３７ｇをＰＧＭ−Ａｃ  １３６．５６ｇで溶解させることにより、滴下液（２）を得た。
滴下液（１）と滴下液（２）とを同時に３時間かけて、上述した２，０００ｍＬのフラスコ（詳細には、９０℃に昇温された液体が入った２，０００ｍＬのフラスコ）に滴下した。次に、滴下液（１）の容器をＰＧＭ−Ａｃ  １２ｇで洗浄し、洗浄液を上記２０００ｍＬのフラスコに滴下した。次に、滴下液（２）の容器をＰＧＭ−Ａｃ  ６ｇで洗浄し、洗浄液を上記２，０００ｍＬのフラスコに滴下した。これらの滴下中、上記２，０００ｍＬのフラスコ内の反応液を９０℃に保ち、撹拌速度２５０ｒｐｍで撹拌した。更に、後反応として、９０℃で１時間撹拌した。
後反応後の反応液に、開始剤の追加添加１回目として、Ｖ−６０１の２．４０１ｇを添加した。更に、Ｖ−６０１の容器をＰＧＭ−Ａｃ  ６ｇで洗浄し、洗浄液を反応液に導入した。その後、９０℃で１時間撹拌した。
次に、開始剤の追加添加２回目として、Ｖ−６０１の２．４０１ｇを反応液に添加した。更にＶ−６０１の容器をＰＧＭ−Ａｃ  ６ｇで洗浄し、洗浄液を反応液に導入した。その後９０℃で１時間撹拌した。
次に、開始剤の追加添加３回目として、Ｖ−６０１の２．４０１ｇを反応液に添加した。更に、Ｖ−６０１の容器をＰＧＭ−Ａｃ  ６ｇで洗浄し、洗浄液を反応液に導入した。その後９０℃で３時間撹拌した。【０１６２】
−付加工程−
９０℃で３時間撹拌後、ＰＧＭ−Ａｃ  １７８．６６ｇを反応液へ導入した。次に、テトラエチルアンモニウムブロミド（和光純薬工業（株）製）１．８ｇとハイドロキノンモノメチルエーテル（和光純薬工業（株）製）０．８ｇとを反応液に添加した。更にそれぞれの容器をＰＧＭ−Ａｃ  ６ｇで洗浄し、洗浄液を反応液へ導入した。その後、反応液の温度を１００℃まで昇温させた。
次に、グリシジルメタクリレート（日油（株）製、商品名ブレンマーＧ）７６．０３ｇを１時間かけて反応液に滴下した。ブレンマーＧの容器をＰＧＭ−Ａｃ  ６ｇで洗浄し、洗浄液を反応液に導入した。この後、付加反応として、１００℃で６時間撹拌した。
次に、反応液を冷却し、ゴミ取り用のメッシュフィルター（１００メッシュ）でろ過し、重合体Ｄの溶液を１，１５８ｇ得た（固形分濃度３６．３質量％）。得られた重合体Ｄの重量平均分子量は２７，０００、数平均分子量は１５，０００、酸価は９５ｍｇＫＯＨ／ｇであった。【０１６３】
（実施例１９）
実施例１において、スタンパを貼り合せた後、仮支持体（保護フィルム１）をはくりして、以下の光学用透明粘着シート（ＯＣＡ）を貼り合わせ、その後、実施例１と同様に、露光、剥離及び現像を行い、黒色パターン像を得た。
光学用透明粘着シート：三菱ケミカル（株）製クリアフィットＪＨＡ２００、膜厚２００μｍ、ＵＶ硬化型【０１６４】
（比較例１）
カーボンナノチューブをカーボンブラック（ＣＢ、平均粒子径２０ｎｍ、三菱ケミカル（株）製ＭＡ６００）に変更した以外は、実施例１と同様にして、黒色パターン像を得た。【０１６５】
（比較例２）
スタンパＦＭＥＳ２５０／３００を使用せず、保護フィルムを剥離せずそのまま露光し、保護フィルムを剥離して現像した以外は、比較例１と同様にして、黒色パターン像を得た。【０１６６】
（比較例３）
スタンパＦＭＥＳ２５０／３００を使用せず、保護フィルムを剥離せずそのまま露光し、保護フィルムを剥離して現像した以外は、実施例１と同様にして、黒色パターン像を得た。【０１６７】
（比較例４）
カーボンナノチューブをカーボンブラック（ＣＢ、平均粒子径２０ｎｍ、三菱ケミカル（株）製ＭＡ６００）に変更した以外は、実施例２と同様にして、黒色パターン像を得た。【０１６８】
＜評価＞
−正規反射率（ＳＣＩ反射率）及び拡散反射率（ＳＣＥ反射率）評価−
コニカミノルタ（株）製ＣＭ−７００Ｄを使用し、得られた黒色パターン像における黒色パターンを有する側からの表面反射率を、正規反射率及び拡散反射率の値を測定した。測定は３６０ｎｍ〜７４０ｎｍの範囲で、１０ｎｍ刻みで測定を行い、反射率の代表値として５５０ｎｍの値で判断を行い、以下の評価基準により評価した。
Ａ：正規反射率及び拡散反射率ともに反射率が０．１％以下である
Ｂ：正規反射率が０．１％を超え２．０％以下であるか、拡散反射率が０．２以下であるか、又は、その両方である
Ｃ：正規反射率が２．０％を超え４．０％未満であるか、拡散反射率が０．２％以下であるか、又は、その両方である
Ｄ：正規反射率が４．０％以上であるか、拡散反射率が０．２％を超える値であるか、又は、その両方である【０１６９】
−映り込み目視評価−
蛍光灯（天井照明（蛍光灯２，５００ｃｄ／ｍ２））の下に、各実施例及び比較例において得られた黒色パターン像が形成された基板を置き、基板に対して左右上下の方向から、基板の底面に対して角度５度及び４５度の２角度において目視評価を行い、黒色パターン像に写り込む蛍光灯の強度を官能評価した。
Ａ：ほとんど写り込まない
Ｂ：よく見るとうっすら写り込んでいる
Ｃ：うっすら写り込んでいる
Ｄ：どの角度からもはっきり確認できる【０１７０】
−明度Ｌ値の測定−
コニカミノルタ（株）製ＣＭ−７００Ｄを使用し、上記反射率測定と同時にＬ＊値（Ｄ６５）もあわせて算出した。【０１７１】
【表１】
2020066376.tif 000010
【０１７２】
なお、表１における比較例１、比較例２及び比較例４のカーボンナノチューブの平均繊維径の欄の値は、カーボンブラックの平均粒子径の値である。
表１に記載の結果から、実施例１〜実施例１９のＬＥＤディスプレイのフロント部材は、比較例のＬＥＤディスプレイのフロント部材に比べて、拡散反射（ＳＣＥ）及び正規反射（ＳＣＩ）のいずれも低い値であることがわかる。【０１７３】
２０１８年９月２８日に出願された日本国特許出願第２０１８−１８３５１２号の開示は、その全体が参照により本明細書に取り込まれる。
本明細書に記載された全ての文献、特許出願、及び、技術規格は、個々の文献、特許出願、及び、技術規格が参照により取り込まれることが具体的かつ個々に記された場合と同程度に、本明細書中に参照により取り込まれる。
【国際調査報告】
2020066376.tif 000011
2020066376.tif 000012
2020066376.tif 000013
2020066376.tif 000014